(57)【特許請求の範囲】
【請求項１】
水相と油相を含むエマルションであるパーソナルケア組成物の製造方法であって、ここで製造方法は、パーソナルケア組成物の油相にイオン変性架橋シリコーン網目構造ゲルを加えることを含む方法により作製され、ここでイオン変性架橋シリコーン網目構造ゲルは、
（Ａ）有効量の貴金属触媒の存在下に
（ｉ）少なくとも２つのＳｉ−Ｈ残基を有するシリコーンヒドリド、及び
（ｉｉ）２以上の不飽和基を有する少なくとも１つのオレフィン化合物、ここで少なくとの１つのオレフィン化合物は少なくとも１つの一般式（Ｖ）のイオン変性オレフィン性シリコーンを含み、
Ｍ１ａ’Ｍ２ｂ’Ｍ３ｃ’Ｄ１ｄ’Ｄ２ｅ’Ｄ３ｆ’Ｔ１ｇ’Ｔ２ｈ’Ｔ３ｉ’Ｑｊ’ （Ｖ）
ここで
Ｍ１ ＝ Ｒ１Ｒ２Ｒ３ＳｉＯ１／２
Ｍ２ ＝ Ｒ４Ｒ５Ｒ６ＳｉＯ１／２
Ｍ３ ＝ ＲＯＲ８Ｒ９ＳｉＯ１／２
Ｄ１ ＝ Ｒ１０Ｒ１１ＳｉＯ２／２
Ｄ２ ＝ Ｒ１２Ｒ１３ＳｉＯ２／２
Ｄ３ ＝ ＲＯＲ１５ＳｉＯ２／２
Ｔ１ ＝ Ｒ１６ＳｉＯ３／２
Ｔ２ ＝ Ｒ１７ＳｉＯ３／２
Ｔ３ ＝ ＲＯＳｉＯ３／２
Ｑ ＝ ＳｉＯ４／２
ここで各ＲＯは、２から約２０個の炭素原子を含むオレフィン性基、および２から約２０個の炭素原子の一価の基を含むアルキン残基から独立して選択され、
Ｒ１、Ｒ２、Ｒ３、Ｒ５、Ｒ６、Ｒ８、Ｒ９、Ｒ１０、Ｒ１１、Ｒ１３、Ｒ１５、Ｒ１６は、１から約６０個の炭素原子を含む、脂肪族、芳香族、またはフルオロ含有の一価の炭化水素基であり、
ここでＲ４、Ｒ１２、Ｒ１７は、イオン対を有する一価または多価の基であり、
ここで下付き文字ａ’、ｂ’、ｃ’、ｄ’、ｅ’、ｆ’、ｇ’、ｈ’、ｉ’、ｊ’はゼロまたは正であり、合計ａ’＋ｂ’＋ｃ’＋ｄ’＋ｅ’＋ｆ’＋ｇ’＋ｈ’＋ｉ’＋ｊ’は、２以上６０００以下であり、ｂ’＋ｅ’＋ｈ’は０よりも大きく、ｃ’＋ｆ’＋ｉ’は２以上という制限を受けるものである、
を反応させて、イオン変性架橋シリコーン網目構造を得、
（Ｂ）イオン性変性架橋シリコーン網目構造を溶媒を用いて膨潤及び剪断する、
製造方法。
【請求項２】
イオン対を有する一価または多価の基Ｒ４、Ｒ１２、Ｒ１７は、一般式（ＩＩ）を有する一価の残基を含み、
−Ａ−Ｉｘ−Ｍｎｙ＋  （ＩＩ）
ここでＡは、二価の炭化水素および炭化水素オキシ基から選択されるスペーシング基であり、
ここで下付き文字ｎおよびｙは、独立して１から６であり、ｘはｎおよびｙの積であり、
ここでＩは、スルホネート−ＳＯ３−、スルフェート−ＯＳＯ３−、カルボキシレート−ＣＯＯ−、ホスホネート−ＰＯ３２−およびホスフェート−ＯＰＯ３２−基からなる群から選択されるイオン性基であり、ここでＭは、水素、またはアルカリ金属、アルカリ土類金属、希土類金属、遷移金属、金属、金属複合体、第４級アンモニウム、高分子有機もしくは無機のカチオンおよびホスホニウム基から独立して選択されるカチオンである、請求項１に記載の製造方法。
【請求項３】
イオン対を有する一価または多価の基Ｒ４、Ｒ１２、Ｒ１７は、一般式（ＩＩＩ）を有する一価の基を含み、
−Ｒ’−ＮＲ’’２＋−Ｒ’’’−Ｉ  （ＩＩＩ）
ここでＲ’は、１から約６０個の炭素原子を含む二価の炭化水素基であり、ここでＲ’’は、１から約６０個の炭素原子を含む一価の炭化水素基であり、
ここでＲ’’’は、２から約２０個の炭素原子を含む二価の炭化水素基であり、そしてＩは、スルホネート−ＳＯ３−、スルフェート−ＯＳＯ３−、カルボキシレート−ＣＯＯ−、ホスホネート−ＰＯ３２−基およびホスフェート−ＯＰＯ３２−基からなる群から選択されるイオン性基である、請求項１に記載の製造方法。
【請求項４】
イオン対を有する一価または多価の基Ｒ４、Ｒ１２、Ｒ１７の少なくとも１つは多価イオン対を含む、請求項１に記載の製造方法。
【請求項５】
少なくとも１つのオレフィン化合物は、非シリコーンオレフィンおよび一般式（Ｖ）のオルガノ変性シリコーンオレフィンの組み合わせを含む、請求項１に記載の製造方法。
【請求項６】
貴金属触媒は、ロジウム、ルテニウム、パラジウム、オスミウム、イリジウムおよび白金の触媒からなる群から選択される少なくとも１つの触媒である、請求項１に記載の製造方法。
【請求項７】
パーソナルケア組成物のアプリケーションが、消臭剤、制汗剤、シェービング製品、スキンローション、保湿剤、化粧液、浴用製品、クレンジング製品、ヘアケア製品、マニキュア製品、保護クリーム、およびカラー化粧品からなる群から選択される、請求項１に記載の製造方法。
【発明の詳細な説明】
【技術分野】
【０００１】
本発明は、パーソナルケア組成物およびそれによるパーソナルケアアプリケーション中の親水性成分および固体微粒子との適合性の利点を有するシリコーンポリマー、特に架橋シリコーンポリマーに関する。
【背景技術】
【０００２】
パーソナルケア産業では、各々が最終配合物において重要または望ましい性能特性を有する、いくつかの成分の混合物に基づいた、複数の性能製品を提供することを可能にすることに盛んになっている。１つの望ましい特性は、配合物において絹のような初期感触を与える能力である。
【０００３】
シリコーンコポリマーゲルは、パーソナルケア産業において、スキンケアアプリケーションでのそれらの使用を含む、多くの使用が知られている。しかしながら、これらのゲルは、しばしば所望の程度の洗い流し耐性、顔料分散性および白色化防止特性を提供することができない。
【０００４】
さらに、そのようなシリコーンコポリマーゲルは、典型的には、複合配合物においてさらなる性能上の利点を生じさせるための、ポリマー構造に組むこむことができる所望の有機官能基の範囲を制限する架橋シロキサンポリマーを生成する方法により製造されている。
【発明の概要】
【０００５】
本発明は、パーソナルケア組成物の油相中にイオン変性架橋シリコーン網目構造を含むパーソナルケア組成物に関する。架橋シリコーン網目構造ゲルを製造するのに使用されるイオン変性架橋シリコーン網目構造は、貴金属触媒および任意の溶媒の存在下での、少なくとも２個のＳｉ−Ｈ基を含むヒドリド官能性シリコーンを少なくとも２個のＳｉ−オレフィン基を含むオレフィンとヒドロシリル化することによって形成されたクロスポリマーから選択され、そしてここでヒドリド官能性シリコーン、オレフィンまたはヒドロシリル化中性溶媒の少なくとも１つは、イオン性ラジカル部分を含む。
【０００６】
本明細書の１つの実施形態において、油相を含み、油相がイオン変性架橋シリコーン網目構造ゲルを含むパーソナルケア組成物が提供される。
【０００７】
本明細書の１つの実施態様において、油相を含むパーソナルケア組成物を調製する方法が提供され、ここで該方法は、イオン変性架橋シリコーン網目構造ゲルをパーソナルケア組成物の油相に添加することを含み、ここでイオン変性架橋シリコーン網目構造ゲルは、イオン変性架橋シリコーン網目構造を形成するために、
ｉ）少なくとも２つのＳｉ−Ｈ残基を有する少なくとも１つのシリコーンヒドリド、
ｉｉ）２つ以上のＳｉ−不飽和ラジカルを有する少なくとも１つの架橋剤、
ｉｉｉ）（ａ）とｂとの間の付加硬化反応を促進するのに適した有効量の貴金属触媒、および
ｉｖ）任意にて、上記クロスポリマーを膨潤させるのに適した溶媒、を反応させること、ここで（ｉ）、（ｉｉ）または（ｉｖ）の少なくとも１つは、一般式（Ｉ）のイオン変性シリコーンから選択されるという制限を受けるものであり、
Ｍ１ａＭ２ｂＭ３ｃＤ１ｄＤ２ｅＤ３ｆＴ１ｇＴ２ｈＴ３ｉＱｊ      （Ｉ）
ここで
Ｍ１ ＝ Ｒ１Ｒ２Ｒ３ＳｉＯ１／２
Ｍ２ ＝ Ｒ４Ｒ５Ｒ６ＳｉＯ１／２
Ｍ３ ＝ Ｒ７Ｒ８Ｒ９ＳｉＯ１／２
Ｄ１ ＝ Ｒ１０Ｒ１１ＳｉＯ２／２
Ｄ２ ＝ Ｒ１２Ｒ１３ＳｉＯ２／２
Ｄ３ ＝ Ｒ１４Ｒ１５ＳｉＯ２／２
Ｔ１ ＝ Ｒ１６ＳｉＯ３／２
Ｔ２ ＝ Ｒ１７ＳｉＯ３／２
Ｔ３ ＝ Ｒ１８ＳｉＯ３／２
Ｑ ＝ ＳｉＯ４／２
ここでＲ１、Ｒ２、Ｒ３、Ｒ５、Ｒ６、Ｒ８、Ｒ９、Ｒ１０、Ｒ１１、Ｒ１３、Ｒ１５、Ｒ１６は、１から約６０個の炭素原子、具体的には１から約２０個の炭素原子、より具体的には１から約８個の炭素原子を有する、脂肪族、芳香族、またはフルオロ含有の一価の炭化水素ラジカルであり、
ここでＲ４、Ｒ１２、Ｒ１７は、イオン対を有する一価または多価のラジカルであり、
ここでＲ７、Ｒ１４およびＲ１８は、独立して、水素、−ＯＲ２０、および不飽和の一価のラジカルから選択され、ここで各Ｒ２０は、独立して、水素および１から約６０個の炭素原子の一価の炭化水素ラジカルから選択され、
ここで下付き文字ａ、ｂ、ｃ、ｄ、ｅ、ｆ、ｇ、ｈ、ｉ、ｊは、ゼロまたは正であり、合計ａ＋ｂ＋ｃ＋ｄ＋ｅ＋ｆ＋ｇ＋ｈ＋ｉ＋ｊは２以上６０００以下であり、ｂ＋ｅ＋ｈはゼロよりも大きいという制限を受けるものであり、ならびに
架橋イオン性シリコーン網目構造ゲルを形成するために、少なくとも溶媒（ｉｖ）を用いて反応工程の間および／または後の架橋イオン性シリコーン網目構造を剪断することにより製造される。
【図面の簡単な説明】
【０００８】
【図１】図１は、実施例１および比較例２のゲルと、二酸化チタン、窒化ホウ素およびナノクレイとの混合物の一連の顕微鏡画像である。
【図２】図２は、実施例１および比較例２のゲルから調製したサンムース配合物を前腕の内側に適用した写真である。
【図３】図３は、実施例１および比較例２のゲルから作製されたリキッドファンデーション間の顔料分散および色の違いを示す写真である。
【発明を実施するための形態】
【０００９】
本発明者らは、パーソナルケア組成物の油相中に、イオン変性架橋シリコーン網目構造ゲルを含むパーソナルケア組成物であって、この網目構造は、ヒドロシリル化中性溶媒および貴金属触媒の存在下で、オレフィンまたはシリル−オレフィン基を有するヒドリド官能性シリコーンのヒドロシリル化によって形成され、ここで１つ以上のヒドリド官能性シリコーン、オレフィンまたはシリルオレフィン基、あるいはヒドロシリル化中性溶媒はイオン性ラジカル部分を含み、そして任意にてイオン変性架橋シリコーン網目構造はポリエーテル部分および／またはポリエーテル架橋が存在せず、そしてここでパーソナルケア組成物が、所望の程度の洗い落とし耐性、顔料分散性および白色化防止特性もまた提供しながら、良好な感覚的利点、例えば、絹のような感触を提供することができるものを、意外にも発見した。
【００１０】
本明細書で使用される表現「イオン変性架橋シリコーンネットワーク組成物」は、溶媒の任意の存在下および貴金属触媒の存在下での、ヒドリド官能性シリコーンとオレフィンまたはシリル− オレフィン基との反応生成物を含むことができ、そして「イオン変性シリコーンクロスポリマー」という表現と互換的に使用される。
【００１１】
「イオン変性架橋シリコーン網目構造ゲル」は、イオン変性架橋シリコーン網目構造の形成中および／または形成後に、少なくとも溶媒（ｉｖ）の存在下で剪断されたイオン変性架橋シリコーン網目構造を含むことができることが、本明細書において理解されよう。
【００１２】
イオン変性架橋シリコーン網目構造の形成は、（ａ）２つ以上のシリル−ヒドリド基を含むシリコーンヒドリド、（ｂ）少なくとも２つのシリル−オレフィン基を含むオレフィンまたはシリル− オレフィン基含有シリコーン、（ｃ）少なくとも１つの、より具体的には少なくとも２つのシリル − ヒドリド基と、少なくとも１つの、より具体的には少なくとも２つのシリル− オレフィン基との両方を含むシリコーン、（ｄ）任意にてイオン性基を含む、溶媒、ならびに（ｅ）触媒の反応によって提供することができ、ここで（ａ）、（ｂ）、（ｃ）および任意の（ｄ）のいずれか１つ以上は、本明細書に記載のイオン性基を含むことが、本明細書において理解されよう。
【００１３】
実施例または他に指示がある場合を除き、明細書および特許請求の範囲に記載された材料の量、反応条件、時間分、材料の定量化された特性などを表す全ての数値は、全ての場合において、用語「約」が表現において使用されているか否かに関わらず、用語「約」によって修飾されていると理解されるべきである。
【００１４】
本明細書中に列挙された任意の数値範囲は、その範囲内の全ての下位範囲およびその範囲内又はその下位範囲の様々な端点の任意の組み合わせを含み、実施例または本明細書のいずれかに記載されていることが理解されよう。
【００１５】
本明細書の実施例の節に詳述されている任意の特定の属または種によって記載される本発明の任意の成分は、１つの実施形態において、その成分に関して明細書のいずれかに記載されている範囲の任意の端点の代替的なそれぞれの定義を規定するのに使用することができ、そしてしたがって、１つの非限定的実施態様において、いずれかに記載の範囲の端点を置き換えることができることもまた本明細書において理解されよう。
【００１６】
明示的にまたは黙示的に明細書に開示されおよび／または請求項に列挙された任意の化合物、材料、または物質は、構造的に、組成物的におよび／または機能的に関連する化合物、材料、または物質の群に属するものとして、その群の個々を表すものおよびそれらの全ての組み合わせを含むことがさらに理解されよう。
【００１７】
本開示により、１以上の物質、成分、または原料の最初の接触、ｉｎ  ｓｉｔｕでの形成、調合、または混合の直前の時間に存在する物質、成分、または原料が参照される。反応生成物、得られた混合物などとして確認される物質、成分、または原料は、当業者（例えば化学者）の常識および通常の技術を適用して本明細書の開示に従って行われた場合、接触、ｉｎ  ｓｉｔｕ形成、調合、または混合作業の間の化学反応または変換を通じて、固有性、特性、または特徴を得ることがありえる。化学反応物または出発材料の化学生成物または最終材料への変換は、それが起こる速度とは独立して、継続して進展するプロセスである。したがって、このような変換プロセスが進行中であるとき、開始物質と最終物質の混合物、ならびに中間体種が存在することがありえ、これらはそれらの動態寿命により、当業者に知られている現在の分析技術で検出することが容易または困難でありえる。
【００１８】
それらが化学名または化学式で明細書または特許請求の範囲に記載されている反応物質および成分は、単数または複数で記載されているか否かに関わらず、化学名または化学種（例えば、他の反応物質または溶媒）で記載されている他の物質と接触する前に存在するものとして確認されうる。結果として生じる混合物、溶液または反応媒体中で起こる予備的および／または過渡的な化学変化、変換、または反応は、ある場合には、中間体種、マスターバッチなどとして確認され得、そして反応生成物または最終材料の有用性とは異なる有用性を有し得る。他のその後の変化、変換、または反応は、本開示に従って要求される条件下で、特定の反応物質および／または成分を合わせることによりもたらされ得る。これらの他のその後の変化、変換、または反応において、合わせられることになる反応物質、成分、または原料は、反応生成物または最終材料を確認または示すことになり得る。
【００１９】
初期物質の反応生成物としての本発明の生成物の記載において、列挙された最初の種類が参照され、さらなる材料が合成前駆物質の最初の混合に添加され得ることに留意されたい。これらのさらなる材料は、反応性であっても非反応性であってもよい。本発明の明確な特徴は、反応生成物が少なくとも開示された成分の反応から得られることである。非反応性成分は、希釈剤として反応混合物に添加されてもよく、または反応生成物として調製された組成物の特性とは無関係の追加の特性を付与してもよい。従って、例えば、顔料のような粒状固体は、反応前、反応中または反応後に、反応混合物中に分散されて、非反応性成分、例えば顔料をさらに含む反応生成物組成物を生成することができる。さらなる反応成分もまた添加することができ、そのような成分は最初の反応物質と反応することができ、または反応生成物と反応することができ、「反応生成物」という語句は、それらの可能性を含み、また非反応性成分の添加を含むことが意図されている。
【００２０】
本明細書の１つの非限定的な実施形態において、架橋イオン性シリコーン網目構造は、ポリエーテル部分および／またはポリエーテル架橋が存在しないことがあり得る。より具体的には、架橋イオン性シリコーン網目構造は、グリコリド、ラクチド、ブチロラクチドおよびカプロラクタイドから選択される１以上が存在しないことがあり得る。本明細書のさらに別の非限定的な実施形態において、架橋イオン性シリコーン網目構造は、アクリレートおよび／またはオレフィン官能性が存在しないことがあり得る。さらに別の非限定的な実施形態において、架橋イオン性シリコーン網状構造は、オレフィンおよびヒドリドの架橋が存在しない。
【００２１】
「油相」という表現は、パーソナルケア組成物のこの部分が、１つの実質的に水不溶性の成分、任意にて複数の実質的に水不溶性の成分を含有することを意味することが本明細書にて理解されよう。ここで実質的に水不溶性とは、水単独におけるまたは混合物としての成分の溶解度が、２０℃および、環境大気圧、すなわち９００から１１００ｈＰａで測定して、１０ｇ／水１００ｇ未満、好ましくは１ｇ／水１００ｇ未満、特に好ましくは０．１ｇ／水１００ｇ未満であることを意味する。本発明によるパーソナルケア組成物の油相において、油相の粘度が、２０℃および１０ｓｅｃ−１のせん断勾配で測定して、０．１から１，０００，０００ｍＰａ・ｓ、好ましくは０．１から５００，０００ｍＰａ・ｓ、特に好ましくは０．２から１００，０００ｍＰａ・ｓである。本発明によるエマルションにおいて、油相は好ましくは複数の成分を含むことができる。個々の成分は２０℃で液体および個体の両方であってもよく、個々の成分の全混合物は上記の粘度を有する。好ましくは、必須ではないが、多成分油相は真溶液、すなわちさらなる相界面が生じない均質相である。
【００２２】
水に加えて、「水性相」（これはパーソナルケア組成物中に存在する２つの相のうちの他方である）は、さらなる成分、例えば、好ましくは、酸、塩基、塩、水溶性有機化合物、例えば、アルコール、カルボン酸およびその誘導体、アミンまたは他の有機化合物、ポリマーまたはオリゴマー化合物、例えばポリオールまたはポリアミンまたはポリアミドアミン、複合水溶性有機化合物、例えば化粧品活性物質、染料、有機元素化合物、例えば水溶性有機ケイ素化合物、または水溶性遷移金属化合物を含有してもよい。任意にて、水相は、顔料、充填剤またはレオロジー添加剤などの水湿潤性粒子を含有してもよい。
【００２３】
本明細書で使用される「剪断」という表現は、組成物の粘度および感触を調整するためにシリコーン組成物をさらに処理することができることを意味すると理解される。これは、例えば、組成物を中から高剪断力にかけることによって達成することができる。高剪断は、例えば、Ｓｏｎｏｌａｔｏｒ装置、Ｇａｕｌｉｎホモジナイザまたはマイクロフリューダイザ装置および当技術分野で公知の他の方法を用いて適用することができる。任意にて、剪断前に１以上の液体をパーソナルケア組成物に添加することができる。
【００２４】
静止時に、架橋イオン性シリコーン網目構造ゲルは、固体ゲル材料の特性を示すことが本明細書にて理解されるであろう。本発明のゲルは高い安定性と離水耐性を示し、すなわち、本組成物は、本組成物から流体が流れる傾向がほとんどまたは全く示さず、油相における成分としてのゲルを含むパーソナルケア組成物に、高い安定性と離水耐性を与える。高い安定性および離水耐性は、このようなパーソナルケア組成物およびこのような組成物を含むパーソナルケアアプリケーションの長期エージングを持続する。しかしながら、パーソナルケア組成物の流体成分の改善された感触特性を提供するために、シリコーン組成物に剪断力をかけることによって、例えば、組成物を指で擦ることによって、網目構造から液体を放出させることができる。
【００２５】
本明細書における１つの実施態様において、油相を含むパーソナルケア組成物は、イオン変性架橋シリコーン網目構造ゲルをパーソナルケア組成物の油相に加えることにより製造される。イオン変性架橋シリコーン網目構造ゲルは、イオン変性架橋シリコーン網目構造を剪断することにより製造される。１つの実施態様において、イオン変性架橋シリコーン網目構造は、本明細書に記載の（ｉ）、（ｉｉ）、（ｉｉｉ）および（ｉｖ）の反応産物を含み、ここで（ｉ）、（ｉｉ）および（ｉｖ）の少なくとも１つは一般式（Ｉ）を有するイオン変性オルガノシリコーンであり、
Ｍ１ａＭ２ｂＭ３ｃＤ１ｄＤ２ｅＤ３ｆＴ１ｇＴ２ｈＴ３ｉＱｊ      （Ｉ）
ここで
Ｍ１ ＝ Ｒ１Ｒ２Ｒ３ＳｉＯ１／２
Ｍ２ ＝ Ｒ４Ｒ５Ｒ６ＳｉＯ１／２
Ｍ３ ＝ Ｒ７Ｒ８Ｒ９ＳｉＯ１／２
Ｄ１ ＝ Ｒ１０Ｒ１１ＳｉＯ２／２
Ｄ２ ＝ Ｒ１２Ｒ１３ＳｉＯ２／２
Ｄ３ ＝ Ｒ１４Ｒ１５ＳｉＯ２／２
Ｔ１ ＝ Ｒ１６ＳｉＯ３／２
Ｔ２ ＝ Ｒ１７ＳｉＯ３／２
Ｔ３ ＝ Ｒ１８ＳｉＯ３／２
Ｑ ＝ ＳｉＯ４／２、
ここでＲ１、Ｒ２、Ｒ３、Ｒ５、Ｒ６、Ｒ８、Ｒ９、Ｒ１０、Ｒ１１、Ｒ１３、Ｒ１５、Ｒ１６は、１から約６０個の炭素原子、具体的には１から約２０個の炭素原子、より具体的には１から約８個の炭素原子を含む、脂肪族、芳香族、またはフルオロ含有の一価の炭化水素ラジカルであり、いくつかの実施態様において、上記範囲は、２または３個の炭素原子の下限を有することができ、
ここでＲ４、Ｒ１２、Ｒ１７は、単数または複数のイオン性基を有する一価または多価のラジカルであり、
ここでＲ７、Ｒ１４およびＲ１８は、水素、−ＯＲ２０、または不飽和の一価の炭化水素ラジカルから独立して選択され、ここで不飽和の一価の炭化水素ラジカルは、２から約６０個の炭素原子、より具体的には２から約２０個の炭素原子、最も具体的には２から約８個の炭素原子を含み、ここで各Ｒ２０は、水素、および１から約６０個の炭素原子、より具体的には１から約２０個の炭素原子、最も具体的には１から約８個の炭素原子の一価の炭化水素ラジカルから独立して選択され、いくつかの実施態様において上記範囲は２または３個の炭素原子の下限を有することができ、
ここで下付き文字ａ、ｂ、ｃ、ｄ、ｅ、ｆ、ｇ、ｈ、ｉ、ｊは、ゼロまたは正であり、合計ａ＋ｂ＋ｃ＋ｄ＋ｅ＋ｆ＋ｇ＋ｈ＋ｉ＋ｊは２以上６０００以下であり、具体的にはａ＋ｂ＋ｃ＋ｄ＋ｅ＋ｆ＋ｇ＋ｈ＋ｉ＋ｊは、２以上４０００以下であり、より具体的にはａ＋ｂ＋ｃ＋ｄ＋ｅ＋ｆ＋ｇ＋ｈ＋ｉ＋ｊは２０００以下であり、いくつかの実施態様において、上記範囲は、３、４、５、１０、１２、１８、２０、３０および５０ならびに１００、２００、３００および５００のいずれか１つの下限を有することができ、
ｂ＋ｅ＋ｈは０よりも大きく、より具体的にはｂ＋ｅ＋ｈは１よりも大きく、さらにより具体的にはｂ＋ｅ＋ｈは２よりも大きく、さらにより具体的にはｂ＋ｅ＋ｈは、１から約１００であり、さらにより具体的には１から約５０であり、最も具体的には１から約１０であり、上記のｂ＋ｅ＋ｈの範囲は、いくつかの実施態様において、２、３、４、５、１０、５０または１００のいずれか１つの下端点を有することができるという制限を受けるものである。
【００２６】
より具体的な実施態様において、式（Ｉ）のイオン変性シリコーンを含むイオン変性架橋シリコーン網目構造は、一価のイオン性ラジカルＲ４、Ｒ１２、Ｒ１７が、式（ＩＩ）から選択されるものであり、
−Ａ−Ｉｘ−Ｍｎｙ＋      （ＩＩ）
ここでＡは、１から約６０個の炭素原子、より具体的には１から約２０個の炭素原子、最も具体的には１から約８個の炭素原子を各々が含む、二価の炭化水素および炭化水素オキシ基から選択されてなるスペーシング基であり、いくつかの実施態様において、上記範囲は、２または３個の炭素原子の下限を有することができ、ここで炭化水素オキシ基は少なくとも１つの酸素ヘテロ原子を含み、
ここで下付き文字ｘおよびｙは、正の整数であり、ここでｘおよびｙは、独立して、１から６、より具体的には１から約３であり、但し、ｘはｎおよびｙの積であり、そして各下付き文字ｎは独立して、１から６の値、より具体的には約１から約３の値を有し、
ここでＩは、スルホネート−ＳＯ３−、スルフェート−ＯＳＯ３−、カルボキシレート−ＣＯＯ−、ホスホネート−ＰＯ３２−およびホスフェート−ＯＰＯ３２−基、より具体的にはスルホネート−ＳＯ３−などのイオン基であり、ここでＭは、水素、またはアルカリ金属、アルカリ土類金属、希土類金属、遷移金属、金属、金属複合体、第４級アンモニウム、高分子カチオンおよびホスホニウム基から独立して選択されるカチオンである。
【００２７】
別のより具体的な実施態様において、式（Ｉ）のイオン変性シリコーンを含むイオン変性架橋シリコーン網目構造では、ここで一価のラジカルＲ４、Ｒ１２、Ｒ１７が、式（ＩＩＩ）を有する両性イオンから選択され、
−Ｒ’−ＮＲ’’２＋−Ｒ’’’−Ｉ      （ＩＩＩ）
ここでＲ’は、１から約６０個の炭素原子、具体的には１から約２０個の炭素原子、より具体的には１から約８個の炭素原子を含む二価の炭化水素ラジカルであり、上記範囲は２または３個の炭素原子の下限を有することができ、ここでＲ’’は、１から約６０個の炭素原子、具体的には１から約２０個の炭素原子、より具体的には１から約８個の炭素原子、および任意にて、硫黄原子、窒素原子、酸素原子の１以上を含む一価の炭化水素ラジカルであり、いくつかの実施態様において、上記範囲は２または３個の炭素原子の下限を有することができ、
ここでＲ’’’は、２から約２０個の炭素原子、具体的には２から約８個の炭素原子、より具体的には２から約４個の炭素原子を含む二価の炭化水素ラジカルであり、そしてＩは、スルホネート−ＳＯ３−、スルフェート−ＯＳＯ３−、カルボキシレート−ＣＯＯ−、ホスホネート−ＰＯ３２−基およびホスフェート−ＯＰＯ３２−基のようなイオン性基である。
【００２８】
本明細書におけるより具体的な実施態様において、パーソナルケア組成物の油相中にイオン変性架橋シリコーン網目構造ゲルを含むパーソナルケア組成物が提供され、上記の架橋網目構造ゲルの架橋網目構造は、
（ｉ）２つ以上のヒドリド残基を有するシリコーンヒドリド、
（ｉｉ）２つ以上の不飽和ラジカルを有する少なくとも１つのオレフィン化合物（シリコーンまたは非シリコーン）、
（ｉｉｉ）有効量の貴金属触媒、および
（ｉｖ）任意にて、イオン変性架橋シリコーン網目構造を膨潤させるための溶媒、
を反応させることにより製造され、ここで少なくとも（ｉ）、（ｉｉ）または（ｉｖ）は、一般式（Ｉ）のイオン変性シリコーンを含むという制限を受けるものである。
【００２９】
より具体的な実施態様において、イオン変性架橋シリコーン網目構造は、
（ｉ）少なくとも２つのＳｉ−Ｈ残基を有し、一般式（ＩＶ）を有するイオン変性シリコーンヒドリド、
Ｍ１ａＭ２ｂＭ’ｃ１ｄＤ２ｅＤ’ｆＴ１ｇＴ２ｈＴ’ｉＱｊ      （ＩＶ）
ここで
Ｍ１ ＝ Ｒ１Ｒ２Ｒ３ＳｉＯ１／２
Ｍ２ ＝ Ｒ４Ｒ５Ｒ６ＳｉＯ１／２
Ｍ’ ＝ ＲＨＲ８Ｒ９ＳｉＯ１／２
Ｄ１ ＝ Ｒ１０Ｒ１１ＳｉＯ２／２
Ｄ２ ＝ Ｒ１２Ｒ１３ＳｉＯ２／２
Ｄ’ ＝ ＲＨＲ１５ＳｉＯ２／２
Ｔ１ ＝ Ｒ１６ＳｉＯ３／２
Ｔ２ ＝ Ｒ１７ＳｉＯ３／２
Ｔ’ ＝ ＲＨＳｉＯ３／２
Ｑ ＝ ＳｉＯ４／２、
ここでＲＨは、水素原子であり、
ここでＲ１、Ｒ２、Ｒ３、Ｒ５、Ｒ６、Ｒ８、Ｒ９、Ｒ１０、Ｒ１１、Ｒ１３、Ｒ１５およびＲ１６は、上記定義通りであり、
ここでＲ４、Ｒ１２、Ｒ１７は、各々が独立して、イオン対を有する一価または多価のラジカルであり、
ここで下付き文字ａ、ｂ、ｃ、ｄ、ｅ、ｆ、ｇ、ｈ、ｉ、ｊは上記定義通りであり、そしてｂ＋ｅ＋ｈは０より大きく、そして上記定義通りであり、そしてｃ＋ｆ＋ｉ＞１、より具体的にはｃ＋ｆ＋ｉ≧２、いくつかの実施態様においてｃ＋ｆ＋ｉは約２から約２５０、より具体的には約２から約１００、最も具体的には約２から約２５であり、ここで上記のｃ＋ｆ＋ｉの範囲は３、４、５、１０、５０または１００のいずれか１つの下端点を有することができ、
（ｉｉ）２つ以上の不飽和ラジカル、より具体的には３、４、５、１０、５０または１００から約２５０の不飽和ラジカルを有する少なくとも１つのオレフィン化合物、
（ｉｉｉ）有効量の貴金属触媒、ならびに
（ｉｖ）任意にて、イオン変性架橋シリコーン網目構造を膨潤させるための溶媒、
を反応させることにより製造される。
【００３０】
別のより具体的な実施態様において、イオン変性架橋シリコーン網目構造は、
（ｉ）少なくとも２つのＳｉ−Ｈ残基、より具体的には３、４、５、１０、５０、または１００のヒドリド基のいずれか１つから約２５０のＳｉ−Ｈ残基を有するシリコーンヒドリド、
（ｉｉ）２つ以上の不飽和ラジカル有する少なくとも１つのオレフィン化合物、当該オレフィン化合物は、一般式（Ｖ）を有する少なくとも１つのイオン変性オレフィン性シリコーンを含み、
Ｍ１ａ’Ｍ２ｂ’Ｍ３ｃ’Ｄ１ｄ’Ｄ２ｅ’Ｄ３ｆ’Ｔ１ｇ’Ｔ２ｈ’Ｔ３ｉ’Ｑｊ’  （Ｖ）
ここで
Ｍ１ ＝ Ｒ１Ｒ２Ｒ３ＳｉＯ１／２
Ｍ２ ＝ Ｒ４Ｒ５Ｒ６ＳｉＯ１／２
Ｍ３ ＝ ＲＯＲ８Ｒ９ＳｉＯ１／２
Ｄ１ ＝ Ｒ１０Ｒ１１ＳｉＯ２／２
Ｄ２ ＝ Ｒ１２Ｒ１３ＳｉＯ２／２
Ｄ３ ＝ ＲＯＲ１５ＳｉＯ２／２
Ｔ１ ＝ Ｒ１６ＳｉＯ３／２
Ｔ２ ＝ Ｒ１７ＳｉＯ３／２
Ｔ３ ＝ ＲＯＳｉＯ３／２
Ｑ ＝ ＳｉＯ４／２
各ＲＯは、２から約２０個の炭素原子、より具体的には約２から約１２個の炭素原子、最も具体的には約２から約８個の炭素原子を含むオレフィンラジカル、例えば非限定的な例として、２から約２０個の炭素原子の一価の基を含む、ビニル、アリル、アクリレート、メタクリレート、およびアルキン残基、から独立して選択され、
ここでＲ１、Ｒ２、Ｒ３、Ｒ５、Ｒ６、Ｒ８、Ｒ９、Ｒ１０、Ｒ１１、Ｒ１３、Ｒ１５およびＲ１６は上記定義通りであり、
ここでＲ４、Ｒ１２、Ｒ１７は上記定義通りであり、
ここで下付き文字ａ’、ｂ’、ｃ’、ｄ’、ｅ’、ｆ’、ｇ’、ｈ’、ｉ’およびｊ’は、ゼロまたは正であり、合計ａ’＋ｂ’＋ｃ’＋ｄ’＋ｅ’＋ｆ’＋ｇ’＋ｈ’＋ｉ’＋ｊ’は２以上６０００以下、具体的にはａ’＋ｂ’＋ｃ’＋ｄ’＋ｅ’＋ｆ’＋ｇ’＋ｈ’＋ｉ’＋ｊ’は２以上４０００以下、より具体的にはａ’＋ｂ’＋ｃ’＋ｄ’＋ｅ’＋ｆ’＋ｇ’＋ｈ’＋ｉ’＋ｊ’は２０００以下であり、いくつかの実施態様において上記範囲は３、４、５、１０、１２、１８、２０、３０および５０ならびに１００、２００、３００および５００のいずれか１つの下限を有することができ、そして
ｂ’＋ｅ’＋ｈ’は０より大きく、より具体的にはｂ’＋ｅ’＋ｈ’は１より大きく、さらにより具体的にはｂ’＋ｅ’＋ｈ’は２より大きく、さらにより具体的にはｂ’＋ｅ’＋ｈ’は１から約１００、さらにより具体的には１から約５０、最も具体的には１から約２５であり、ここで上記のｂ’＋ｅ’＋ｈ’の範囲は、いくつかの実施態様において２、３、４、５、１０、５０または１００のいずれか１つの下端点を有することができ、そして
ｃ’＋ｆ’＋ｉ’＞１、より具体的にはｃ’＋ｆ’＋ｉ’≧２、そしていくつかの実施態様において、ｃ’＋ｆ’＋ｉ’は、約２から約５００、より具体的には約２から約１００、最も具体的には約２から約２０であり、上記のｃ’＋ｆ’＋ｉ’の範囲は、３、４、５、１０、５０または１００の下端点を有することができるという制限を受けるものであり、
（ｉｉｉ）有効量の貴金属触媒、ならびに
（ｉｖ）任意にて、イオン変性架橋シリコーン網目構造を膨潤させるための溶媒、
を反応させることにより製造される。
【００３１】
さらに別のより具体的な実施態様において、イオン変性架橋シリコーン網目構造は、
（ｉ）少なくとも２つのＳｉ−Ｈ残基、より具体的には３、４、５、１０、５０、または１００のＳｉ−Ｈ残基から約２５０のＳｉ−Ｈ残基を有するシリコーンヒドリド、
（ｉｉ）少なくとも２以上の不飽和ラジカル、より具体的には３、４、５、１０、５０または１００から約２５０の不飽和ラジカルを有する少なくとも１つのオレフィン化合物、
（ｉｉｉ）有効量の貴金属触媒、ならびに
（ｉｖ）一般式（ＶＩ）を有するイオン変性シリコーンコポリマーを含むイオン変性架橋シリコーン網目構造を膨張させるための溶媒、を反応させることにより製造され、
Ｍ７αＭ８βＤ７χＤ８δＴ７εＴ８φＱγ      （ＶＩ）
ここで
Ｍ７ ＝ Ｒ１Ｒ２Ｒ３ＳｉＯ１／２
Ｍ８ ＝ Ｒ４Ｒ５ＲＩＳｉＯ１／２
Ｄ７ ＝ Ｒ６Ｒ７ＳｉＯ２／２
Ｄ８ ＝ Ｒ８ＲＩＳｉＯ２／２
Ｔ７ ＝ Ｒ９ＳｉＯ３／２
Ｔ８ ＝ ＲＩＳｉＯ３／２
Ｑ ＝ ＳｉＯ４／２、
そしてここでラジカルＲ１、Ｒ２、Ｒ３、Ｒ４、Ｒ５、Ｒ６、Ｒ７、Ｒ８およびＲ９は、１から６０個の炭素原子、より具体的には１から３０個の炭素原子、さらにより具体的には１から１２個の炭素原子、最も具体的には１から８の炭素原子を有し、そして任意にて各々がＯ、Ｎ、Ｓ、およびハロゲンなどの少なくとも１つのヘテロ原子を含み、そしていくつかの実施態様において、上記範囲は、２または３個の炭素原子の下限を有することができる、脂肪族または芳香族の一価の炭化水素ラジカルから独立して選択され、
各ＲＩはイオン対であり、
そして下付き文字α、β、χ、δ、ε、φ、およびγはゼロまたは正であり、２≦α＋β＋χ＋δ＋ε＋φ＋γ≦６０００、より具体的には２≦α＋β＋χ＋δ＋ε＋φ＋γ≦４０００、最も具体的には２≦α＋β＋χ＋δ＋ε＋φ＋γ≦２０００であり、そして上記範囲は３、４、５、１０、１２、１８、２０、３０および５０ならびに１００、２００、３００および５００のいずれか１つの下限を有することができ、そして
β＋δ＋φ＞０、より具体的には、β＋δ＋φは１から約１００、より具体的には、β＋δ＋φは１から約５０、最も具体的にはβ＋δ＋φは１から約２５であり、ここで上記のβ＋δ＋φの範囲は、いくつかの実施態様において、２、３、４、５、１０、５０または１００のいずれか１つの上限を有することができるという制限を受けることになる。
【００３２】
イオン変性架橋シリコーン網目構造、およびこれを含むパーソナルケア組成物が、以下の
非イオン性オレフィン化合物（シリコーンまたは非シリコーン）および非イオン性溶媒を有するイオン性シリル−ヒドリドシリコーン、
イオン性オレフィン化合物（シリコーンまたは非シリコーン）および非イオン性溶媒を有する非イオン性シリル−ヒドリドシリコーン、
イオン性オレフィン化合物（シリコーンまたは非シリコーン）および非イオン性溶媒を有するイオン性シリル−ヒドリドシリコーン、
非イオン性オレフィン化合物（シリコーンまたは非シリコーン）およびイオン性溶媒を有する非イオン性シリル−ヒドリドシリコーン、
非イオン性オレフィン化合物（シリコーンまたは非シリコーン）およびイオン性溶媒を有するイオン性シリル−ヒドリドシリコーン、
イオン性オレフィン化合物（シリコーンまたは非シリコーン）およびイオン性溶媒を有する非イオン性シリル−ヒドリドシリコーン、
イオン性オレフィン化合物（シリコーンまたは非シリコーン）およびイオン性溶媒を有するイオン性シリル−ヒドリドシリコーン、
非イオン性溶媒を有する、イオン官能性、シリル−ヒドリド官能性およびシリル−オレフィン官能性化合物、ならびに
イオン性溶媒を有する、イオン官能性、シリル−ヒドリド官能性およびシリル−オレフィン官能性化合物、
のいずれかの反応物（反応物ではないが、イオン変性架橋シリコーン網目構造組成物の反応産物内に物理的に入る溶媒を有する）の組み合わせにより形成され（そして含む）ように、よって本明細書に記載の実施態様はいずれも改変することができることが本明細書において理解されるであろう。
【００３３】
ヒドリド官能性シリコーン
本明細書における１つの実施態様において、少なくとも１つのヒドリド官能性シリコーンは、上記定義および本明細書にて記載されている一般式（ＩＶ）
Ｍ１ａＭ２ｂＭ’ｃＤ１ｄＤ２ｅＤ’ｆＴ１ｇＴ２ｈＴ’ｉＱｊ      （ＩＶ）
を有している。
【００３４】
本明細書で使用される用語「炭化水素ラジカル」には、非環式炭化水素ラジカル、脂環式炭化水素ラジカルおよび芳香族炭化水素ラジカルが含まれる。
【００３５】
本明細書において炭化水素ラジカルに関して使用される場合、用語「一価」は、ラジカルが１ラジカル当たり１個の共有結合を形成することができることを意味し、用語「二価」は、ラジカルが１ラジカル当たり２個の共有結合を形成することができることを意味し、そして用語「三価」は、ラジカルが１ラジカル当たり３個の共有結合を形成することができることを意味する。一般に、一価のラジカルは、化合物から１個の水素原子を概念的に除去することにより飽和炭化水素化合物から誘導されたものとして表すことができ、二価のラジカルは、化合物から２個の水素原子を概念的に除去することにより飽和炭化水素化合物から誘導されたものとして表すことができ、そして三価のラジカルは、化合物から３個の水素原子を概念的に除去することにより飽和炭化水素化合物から誘導されたものとして表すことができる。例えば、エチルラジカル、すなわち−ＣＨ２ＣＨ３ラジカルは一価のラジカルであり、ジメチレンラジカル、すなわち−（ＣＨ２）２−ラジカルは二価のラジカルであり、そしてエタントリイルラジカル、すなわち
【化１】
0006751395.tif 000002
ラジカルは三価のラジカルであり、これらの各々は、飽和炭化水素エタンから１つ以上の水素原子を概念的に除去することにより誘導されたものとして表すことができる。
【００３６】
本明細書で使用される用語「非環式炭化水素ラジカル」は、好ましくは１ラジカル当たり１から６０個の炭素原子を含む直鎖状または分岐状の炭化水素ラジカルを意味し、これは飽和であっても不飽和であってもよく、また任意にて、例えば、カルボキシル、シアノ、ヒドロキシ、ハロおよびオキシなどの、１つまたは複数の原子または官能基で置換または割り込まれていてもよい。これらの官能基がエポキシドまたはオキシラン部分のカチオン硬化メカニズムを妨げない限り、適した一価の非環式炭化水素ラジカルとしては、例えば、アルキル、アルケニル、アルキニル、ヒドロキシアルキル、シアノアルキル、カルボキシアルキル、アルキルオキシ、オキサアルキル、アルキルカルボニルオキサアルキレン、カルボキサミドおよびハロアルキル、例えば、メチル、エチル、ｓｅｃ−ブチル、ｔｅｒｔ−ブチル、オクチル、デシル、ドデシル、セチル、ステアリル、エテニル、プロペニル、ブチニル、ヒドロキシプロピル、シアノエチル、ブトキシ、２，５，８−トリオキサデカニル、カルボキシメチル、クロロメチル、および３，３，３−フルオロプロピルが挙げられる。
【００３７】
適した二価の非環式炭化水素ラジカルとしては、例えば、直鎖状または分岐状のアルキレンラジカル、例えば、メチレン、ジメチレン、トリメチレン、デカメチレン、エチルエチレン、２−メチルトリメチレン、２，２−ジメチルトリメチレン、ならびに直鎖状または分岐状のオキサアルキレンラジカル、例えば、メチレンオキシプロピレンが挙げられる。
【００３８】
適した三価の非環式炭化水素ラジカルとしては、例えば、アルカントリイルラジカル、例えば、１，１，２−エタントリイル、１，２，４−ブタントリイル、１，２，８−オクタントリイル、１，２，４−シクロヘキサントリイル、ならびにオキサアルカントリイルラジカル、例えば、１，２，６−トリイル−４−オキサヘキサンが挙げられる。
【００３９】
本明細書で使用される用語「アルキル」は、飽和直鎖状または分岐状の一価の炭化水素ラジカルを意味する。好ましい実施態様において、一価のアルキル基は、１基当たり１から６０個の炭素原子を含有する直鎖状または分岐状のアルキル基から選択され、例えば、メチル、エチル、プロピル、ｉｓｏ−プロピル、ｎ−ブチル、ｉｓｏ−ブチル、ｓｅｃ−ブチル、ｔｅｒｔ−ブチル、ペンチル、ヘキシル、ヘプチル、デシル、ドデシルである。
【００４０】
本明細書で使用される用語「アルケニル」は、好ましくは、１ラジカル当たり２から１０個の炭素原子を含む、直鎖状または分岐状の一価の末端不飽和炭化水素ラジカルを意味し、例えば、エテニル、２−プロペニル、３−ブテニル、５−ヘキセニル、７−オクテニルおよびエテニルフェニルである。
【００４１】
本明細書で使用される用語「脂環式炭化水素ラジカル」は、１個のラジカル当たり、好ましくは１個の環当たり４から１２個の炭素原子を含有する、１以上の飽和炭化水素環を含有するラジカルを意味し、これは任意にて、アルキルラジカル１個当たり各々好ましくは２から６個の炭素原子を含むアルキルラジカル、ハロラジカルまたは他の官能基の１以上により、１以上の環において置換されてもよく、そして一価の非環式炭化水素ラジカルが２以上の環を含む場合、縮合環であってもよい。適した一価の脂環式炭化水素ラジカルとしては、例えば、シクロヘキシルおよびシクロオクチルが挙げられる。適した二価の炭化水素ラジカルとしては、飽和または不飽和の二価の単環式炭化水素ラジカル、例えば１，４−シクロヘキシレンが挙げられる。適した三価の脂環式炭化水素ラジカルとしては、例えばシクロアルカントリイルラジカル、例えば１−ジメチレン−２，４−シクロヘキシレン、１−メチルエチレン−３−メチル−３，４−シクロヘキシレンが挙げられる。
【００４２】
本明細書で使用される用語「芳香族炭化水素ラジカル」は、１ラジカル当たり１以上の芳香族環を含む炭化水素ラジカルを意味し、これは任意にて、各々好ましくは２から６個の炭素原子を含むアルキルラジカル、ハロラジカル、または他の官能基の１以上により芳香族環にて置換されてもよく、そして一価の芳香族炭化水素ラジカルが２以上の環を含む場合、縮合環であってもよい。適した一価の芳香族炭化水素ラジカルとしては、例えば、フェニル、トリル、２，４，６−トリメチルフェニル、１，２−イソプロピルメチルフェニル、１−ペンタレニル、ナフチル、アントリル、オイゲノールおよびアリルフェノール、ならびにアラルキルラジカル、例えば２−フェニルエチルが挙げられる。適した二価の芳香族炭化水素ラジカルとしては、例えば１，２−フェニレン、１，４−フェニレン、４−メチル−１，２−フェニレン、フェニルメチレンのような二価の単環式アレーンが挙げられる。適した三価の芳香族炭化水素ラジカルとしては、例えば、１−トリメチレン−３，５−フェニレンなどの三価の単環式アレーンが挙げられる。
【００４３】
本明細書における１つの非限定的な実施態様としては、Ｒ１、Ｒ２、Ｒ３、Ｒ５、Ｒ６、Ｒ８、Ｒ９、Ｒ１０、Ｒ１１、Ｒ１３、Ｒ１５およびＲ１６は、本明細書に記載されているように独立しており、そして任意にて各々は酸素およびハロゲンからなる群から選択される少なくとも１つのヘテロ原子を含むことができる。
【００４４】
好適となりえるＲ１、Ｒ２、Ｒ３、Ｒ５、Ｒ６、Ｒ８、Ｒ９、Ｒ１０、Ｒ１１、Ｒ１３、Ｒ１５およびＲ１６として使用される非限定的な例の炭化水素ラジカルなどとして、本明細書にて使用することができる炭化水素ラジカルの非限定的ないくつかの具体的な例としては、メチル、エチル、ｎ−プロピル、ｉｓｏ−プロピル、ｎ−ブチル、ｉｓｏ−ブチル、ｔｅｒｔ−ブチル、ｎ−ペンチル、ｉｓｏ−ペンチル、ネオペンチルおよびｔｅｒｔ−ペンチル；ヘキシル、例えばｎ−ヘキシル基；ヘプチル、例えばｎ−ヘプチル基；オクチル、例えばｎ−オクチルおよびイソオクチル基および２，２，４−トリメチルペンチル基；ノニル、例えばｎ−ノニル基；デシル、例えばｎ−デシル基；シクロアルキルラジカル、例えば、シクロペンチル、シクロヘキシル、シクロヘプチルラジカル、およびメチルシクロヘキシルラジカルである。好適となりえるアリール炭化水素ラジカルの非限定的ないくつかの具体的な例は、フェニル、ナフチル、ｏ−、ｍ−およびｐ−トリル、キシリル、エチルフェニルならびにベンジルである。
【００４５】
本明細書における１つの実施態様において、ＲＩは、独立して、イオン対を有し、そして本明細書に記載の一般式（ＩＩ）を有する一価の炭化水素ラジカルである。
−Ａ−Ｉｘ−Ｍｎｙ＋      （ＩＩ）
【００４６】
本明細書における１つの具体的な実施態様において、Ａは、
−（ＣＨ２）ｌＣ６Ｈ４（ＣＨ２）ｋ−、
−ＣＨ２ＣＨ（ＣＨ３）（ＣＨ２）ｋＣ６Ｈ４−、および
−ＣＨ２ＣＨ（Ｒ１３＊）（ＣＨ２）ｌＣ６Ｈ３Ｒ’’−
からなる群から選択される二価のアリーレン基であり、
ここでＲ１３＊は、１から６０個の炭素原子、より具体的には１から３０個の炭素原子、さらにより具体的には１から１２個の炭素原子、最も具体的には１から６個の炭素原子を有する一価の炭化水素ラジカルであり、
そして
ここでｌは０から２０、より具体的には１から１０の値であり、ｋは０から２０、具体的には０から１０の値である。
【００４７】
本明細書における別の具体的な実施態様において、Ａは式−（ＣＨＲ１４＊）ｍ−の二価のアルキレン基であり、ここでｍは、１から２０、具体的には１から約１０の値であり、そしてＲ１４＊は、水素、または１から６０個の炭素原子、より具体的には１から３０個の炭素原子、さらにより具体的には１から１２個の炭素原子、最も具体的には１から６個の炭素原子を有する一価の炭化水素ラジカルである。
【００４８】
本明細書におけるさらに別の具体的な実施態様としては、Ａは、−ＣＨ２ＣＨ２ＣＨ２−、−ＣＨ２ＣＨ（ＣＨ３）−、−ＣＨ２ＣＨ（ＣＨ３）ＣＨ２−、および−ＣＨ２ＣＨ２ＣＨ（ＣＨ２ＣＨ３）ＣＨ２ＣＨ２ＣＨ２−からなる群から選択される。
【００４９】
本明細書におけるよりさらに具体的な実施態様としては、Ａは、式
−（ＣＨＲ２０）ｍ−Ｏ−（ＣＨ（Ｒ２０）（ＣＨ２）−Ｏ）ｍ’−Ｘ−
であり、
ここでｍは２から５０、より具体的には２から約１０の値であり、そしてｍ’は、１から５０、より具体的には２から約２５の値であり、そしてＲ２０は、水素、または１から６０個の炭素原子、より具体的には１から３０個の炭素原子、さらにより具体的には１から１２個の炭素原子、最も具体的には１から６個の炭素原子を有する一価の炭化水素ラジカルであり、そしてＸは空白、または任意にて非限定的な例のＯ、Ｎ、Ｓまたはハロゲンの少なくとも１つのヘテロ原子を含む二価の炭化水素ラジカルである。
【００５０】
本明細書における１つの実施態様において、Ｍは、Ｌｉ、Ｎａ、Ｋ、Ｃｓ、Ｍｇ、Ｃａ、Ｂａ、Ｚｎ、Ｃｕ、Ｆｅ、Ｎｉ、Ｇａ、Ａｌ、Ｍｎ、Ｃｒ、Ａｇ、Ａｕ、Ｐｔ、Ｐｄ、Ｐｂ、Ｓｂ、Ｒｕ、ＳｎおよびＲｈの一価および多価の形態、例えば、非限定的な例のＭｎ＋２およびＭｎ＋３から独立して選択されるカチオンでありえる。
【００５１】
本明細書における１つの非限定的な実施態様において、Ｍは、具体的には、Ｎａ、Ｋ、Ｍｇ、Ｃａ、Ｚｎ、Ｃｕ、Ｆｅ、Ｎｉ、ＣｏおよびＡｌから選択される一価または多価の形態のカチオンでありえる。
【００５２】
本明細書における別の非限定的な実施態様において、化学量論的下付き文字ａ、ｂ、ｃ、ｄ、ｅ、ｆ、ｇ、ｈ、ｉ、ｊ、ａ’、ｂ’、ｃ’、ｄ’、ｅ’、ｆ’、ｇ’、ｈ’、ｉ’、ｊ’およびα、β、χ、δ、ε、φ、γ（本明細書に記載）は、ゼロまたは正であり、２≧ａ＋ｂ＋ｃ＋ｄ＋ｅ＋ｆ＋ｇ＋ｈ＋ｉ＋ｊ≦４０００、２≧ａ’＋ｂ’＋ｃ’＋ｄ’＋ｅ’＋ｆ’＋ｇ’＋ｈ’＋ｉ’＋ｊ’≦４０００、および２≦α＋β＋χ＋δ＋ε＋φ＋γ≦４０００、より具体的には、２≧ａ＋ｂ＋ｃ＋ｄ＋ｅ＋ｆ＋ｇ＋ｈ＋ｉ＋ｊ≦２０００、２≧ａ’＋ｂ’＋ｃ’＋ｄ’＋ｅ’＋ｆ’＋ｇ’＋ｈ’＋ｉ’＋ｊ’≦２０００、および２≦α＋β＋χ＋δ＋ε＋φ＋γ≦２０００という制限を受けることになる。本明細書における１つの具体的な実施態様において、これらの値の、上述した化学量論的下付き文字の範囲はまた、３、４、５、１０、１２、１８、２０、３０および５０ならびに１００、２００、３００および５００のいずれか１つの下端点値を有することができる。
【００５３】
本明細書における１つの具体的な非限定的実施態様において、下付き文字ｂ、ｅ、ｈおよびｂ’、ｅ’、ｈ’はゼロまたは正であり、ｂ＋ｅ＋ｈ＞０およびｂ’＋ｅ’＋ｈ’＞０、より具体的にはｂ＋ｅ＋ｈ＞１およびｂ’＋ｅ’＋ｈ’＞１、さらにより具体的にはｂ＋ｅ＋ｈ＞２およびｂ’＋ｅ’＋ｈ’＞２という制限を受けることになる。
【００５４】
本明細書における別の具体的な非限定的実施態様において、下付き文字ｂ、ｅ、ｈおよびｂ’、ｅ’、ｈ’はゼロまたは正であり、ｂ＋ｅ＋ｈ＞０またはｂ’＋ｅ’＋ｈ’＞０、より具体的にはｂ＋ｅ＋ｈ＞１またはｂ’＋ｅ’＋ｈ’＞１、さらにより具体的にはｂ＋ｅ＋ｈ＞２またはｂ’＋ｅ’＋ｈ’＞２という制限を受けることになる。
【００５５】
本明細書におけるさらに別の具体的な非限定的実施態様において、ｂ、ｅ、ｈ、ｂ’、ｅ’、ｈ’、ならびにβ、δおよびφはゼロまたは正であり、ｂ＋ｅ＋ｈ＋ｂ’＋ｅ’＋ｈ’＝０およびβ＋δ＋φ＞０、より具体的にはｂ＋ｅ＋ｈ＋ｂ’＋ｅ’＋ｈ’＝０およびβ＋δ＋φ＞１、最も具体的にはｂ＋ｅ＋ｈ＋ｂ’＋ｅ’＋ｈ’＝０およびβ＋δ＋φ＞２という制限を受けることになる。
【００５６】
本明細書において、シリコンヒドリド、オレフィン、溶媒、触媒、パーソナルケア組成物およびそれらの方法などの部分に分けることは、読者にとっての容易さのためのものに過ぎず、それぞれの節で提供される様々な説明的サポートについての任意の態様を限定するものではなく、そのような説明的サポートは、本明細書のすべての部分に等しくかつ互換的に適用されることは、本明細書において理解されるであろう。したがって、例えばシリコンヒドリドなどの１つの節に関して本明細書で定義されるそれぞれのＲの定義、下付き文字の値および他の変数は、本明細書におけるオレフィン、溶媒および触媒ならびに方法の実施態様に関連する記載の節に関して同じ定義を有することができ、また別にこれらの変数は、逆もまた同様に、本明細書に記載された組成物または方法の実施形態の他の箇所に記載されていることは、本明細書において理解される。
【００５７】
オレフィン
本明細書における１つの実施態様において、２以上の不飽和ラジカルを有する少なくとも１つのオレフィン化合物、または少なくとも２つのシリル−オレフィン基を含むシリル−オレフィン基含有シリコーンは、非シリコーンオレフィンおよびオルガノ変性シリコーンオレフィンの少なくとも１つからなる群から選択され、ここでオルガノ変性シリコーンオレフィンは、本明細書に記載の一般構造（Ｖ）を有している。
【００５８】
別のより具体的な実施態様において、少なくとも１つのオレフィンは、例えば、非限定的な例のα，ω−ジエンなどの非シリコーンオレフィンの組み合わせ、および本明細書に記載の一般構造（Ｖ）のオルガノ変性シリコーンオレフィンを含む。
Ｍ１ａ’Ｍ２ｂ’Ｍ３ｃ’Ｄ１ｄ’Ｄ２ｅ’Ｄ３ｆ’Ｔ１ｇ’Ｔ２ｈ’Ｔ３ｉ’Ｑｊ’      （Ｖ）
【００５９】
本明細書における１つの実施態様において、いくつかのα，ω−ジエンの非限定的な例のいくつかとして、ブタジエン、ヘキサジエン、オクタジエン、エチリデンノルボルネン、ビニルノルボルネン、ノルボルナジエン、およびジシクロペンタジエンならびにそれらの組み合わせが挙げられる。
【００６０】
さらに別のより具体的な実施態様において、少なくとも１つのオレフィンは、少なくとも１つの多官能性オレフィンおよび単官能性オレフィンとの混合物を含む。
【００６１】
本明細書の別のより具体的な実施態様において、ＲＯは、構造（ＶＩＩ）を有する一価のオレフィンラジカルであり、
【化２】
0006751395.tif 000003
ここでＲ２１、Ｒ２２、Ｒ２３およびＲ２４は、水素、および１から６０個の炭素原子、より具体的には１から３０個の炭素原子、さらにより具体的には１から１２個の炭素原子、最も具体的には１から約６個の炭素原子を含む一価の炭化水素ラジカルから各々が独立して選択される。
【００６２】
溶媒
本明細書における１つの非限定的な実施態様において、ヒドリド官能性シリコーンおよびオレフィンがイオン性基を有していない場合、溶媒はイオン変性シリコーンクロスポリマーに存在するイオン性部分を含むことができる。
【００６３】
本明細書における１つの非限定的な実施態様において、溶媒は本明細書に記載の一般構造（ＶＩ）を有するイオン変性シリコーンポリマーを含み、
Ｍ７αＭ８βＤ７χＤ８δＴ７εＴ８φＱγ．      （ＶＩ）
そして下付き文字α、β、χ、δ、ε、φ、およびγは、ゼロまたは正であり、２≦α＋β＋χ＋δ＋ε＋φ＋γ≦６０００およびβ＋δ＋φ＞０という制限を受けることになる。
【００６４】
本明細書における別の実施態様において、使用に適した溶媒は、室温またはそれに近い温度、例えば２０℃から約５０℃および約１気圧で液体状態にあるこれら化合物または２以上の化合物の混合物であり、そのような非限定的な例として、シリコーン流体、炭化水素流体、エステル、アルコール、脂肪族アルコール、グリコール、有機ワックスおよび有機オイルから選択されるものが挙げられる。
【００６５】
本明細書における１つの実施態様において、溶媒は２以上の溶媒の混合物を含むことができる。
【００６６】
さらに別の実施態様において、シリコーン流体は、低粘度シリコーン流体および揮発性シリコーン流体からなる群から選択されることができる。
【００６７】
本明細書におけるよりさらに別の実施態様において、溶媒は、イソドデカン、イソヘキサデカン、水添ポリイソブテン、ホホバ、シクロペンタシロキサン、ジメチコン、ビスフェニルプロピルジメチコン、オクチルドデシルネオペンタノエート、オレイルオレエート、オレイルアルコールおよびイソミリスチルアルコールからなる群から選択される少なくとも１つである。
【００６８】
別の実施態様において、担体溶媒は、一般式Ｄｒの環状シリコーン流体であり、ここでＤ＝ Ｒ１５Ｒ１６ＳｉＯ２／２であり、ここでＲ１５およびＲ１６は、１から６個の炭化水素、より具体的にはメチルであり、そしてｒは３から１２、より具体的には４から８の整数である。具体的には、環状シリコーン流体は、ヘキサメチルシクロトリシロキサン、オクタメチルシクロテトラシロキサン、デカメチルシクロペンタシロキサン、およびドデカメチルシクロヘキサシロキサンから選択されることができる。
【００６９】
１つの実施態様において、本発明の溶媒は軟化化合物を含む。適した軟化化合物としては、軟化特性をもたらす任意の流体、すなわち、皮膚に適用されたときに、皮膚の表面または皮膚の角質層に残って、潤滑剤として作用し、はく離を低減し、皮膚の外観を改善するのに役立つものが挙げられる。軟化化合物は一般的に知られており、例えばイソドデカン、イソヘキサデカンおよび水添ポリイソブテンなどの炭化水素、例えばホホバなどの有機ワックス、例えばシクロペンタシロキサン、ジメチコンおよびビスフェニルプロピルジメチコンなどのシリコーン流体、例えばネオペンタン酸オクチルドデシルおよびオレイン酸オレイルなどのエステル、ならびに、例えばオレイルアルコールおよびイソミリスチルアルコールなどの脂肪酸およびアルコールが、例として挙げられる。
【００７０】
本明細書における１つの非限定的な実施態様において、イオン変性シリコーンクロスポリマーは、溶媒によって膨潤性である。
【００７１】
本明細書における別の実施態様において、溶媒は、グリセリン、ソルビトール、保湿添加剤の水溶液およびそれらの組み合わせからなる群から選択される親水性軟化剤である。
【００７２】
１つの具体的な実施態様において、溶媒は、シリコーン油、有機油およびそれらの組み合わせから選択される。
【００７３】
本発明のイオン変性シリコーンクロスポリマー組成物の組成パラメータをほぼ無制限に変化させることが可能であるため、イオン変性シリコーンクロスポリマーの組成パラメータを変化させることによって、本明細書のいくつかの組成物は、水膨潤性および油膨潤性の両方であり、これに対して他のものは、水膨潤性または油膨潤性のみである。イオン変性シリコーンクロスポリマー中に存在する架橋の量は、溶媒中のクロスポリマーにより示される膨潤の程度に関して特徴づけることができる。別の実施態様において、イオン変性シリコーンクロスポリマーの架橋構造は、イオン変性シリコーンクロスポリマーを元の体積から、１．０１から５０００倍、より好ましくは２から１０００倍、さらにより好ましくは５から５００倍の膨潤体積まで膨潤させるのに有効である。イオン変性シリコーンクロスポリマーの元の体積は、例えば、本発明のパーソナルケア組成物から溶媒成分の全てを抽出または蒸発させて元の体積、すなわち液体のない架橋イオン性シリコーン網目構造の体積を残すことによって測定することができる。
【００７４】
より具体的な実施態様において、本発明のパーソナルケア組成物は、イオン変性シリコーンクロスポリマーの１００重量部（「ｐｂｗ」）当たり、１ｐｂｗから９９．９ｐｂｗ、より好ましくは７０ｐｂｗから９９．５ｐｂｗ、さらにより好ましくは８５ｐｂｗから９９ｐｂｗの溶媒を含む。
【００７５】
貴金属触媒
多くの種類の貴金属触媒、例えば白金触媒が知られており、そしてこのような白金触媒を本発明のヒドロシリル化反応に用いることができる。光学的透明性が必要な場合、好ましい白金触媒は、反応混合物に可溶な白金化合物触媒である。白金化合物は、参照に組み込まれる米国特許第３，１５９，６０１号に記載されているような、式（ＰｔＣｌ２オレフィン）およびＨ（ＰｔＣｌ３オレフィン）を有するものから選択することができる。本発明の組成物に使用可能なさらなる白金含有物質は、参照により組み込まれる米国特許第３，１５９，６６２号に記載の塩化白金のシクロプロパン複合体である。さらに白金含有物質は、参照により組み込まれる米国特許第３，２２０，９７２号に記載されているような、塩化白金酸と、アルコール、エーテル、アルデヒドおよび上記の混合物からなる群から選択されるものの白金１グラム当たり２モルまでとにより形成された複合体であってもよい。本明細書で最も具体的に使用される触媒は、Ｋａｒｓｔｅｄｔに対する米国特許第３，７１５，３３４号、第３，７７５，４５２号、および第３，８１４，７３０号に記載されている。本技術に関するさらなる背景は、J. L. Spier、"Homogeneous Catalysis ofHydrosilation by Transition Metals, in Advances in Organometallic Chemistry"、第１７巻、４０７−４４７頁、F. G. A. StoneおよびR. West編集、the Academic Press発行（ニューヨーク、１９７９）において見出すことができる。
【００７６】
１つの実施態様において、本明細書において使用することができる貴金属触媒は、非限定的な例のロジウム、ルテニウム、パラジウム、オスミウム、イリジウムおよび白金触媒ならびにこれらの組み合わせである。
【００７７】
本明細書における１つの実施態様において、白金触媒は可溶性複合体形態である。
【００７８】
１つの他の実施態様において、白金触媒は、塩化第二白金、塩化白金酸、ビス（アセチルアセトナト）白金、（η５−シクロペンタジエニル）トリアルキル白金およびこれらの組み合わせからなる群から選択される。
【００７９】
当業者であれば、貴金属触媒の有効量を容易に決定することができる。触媒は、非常に広い範囲で存在することができるが、通常０．１から１０，０００ｐｐｍ、より具体的には１から１００ｐｐｍの範囲で存在することができる。本明細書における１つの実施態様において、触媒の基本量は、イオン変性シリコーンクロスポリマーの量、またはイオン変性シリコーンクロスポリマーを製造するために使用される各成分の量に基づく。
【００８０】
パーソナルケア組成物
本明細書における１つの実施態様において、本発明のパーソナルケア組成物は自己乳化性である。
【００８１】
本明細書における別の実施態様において、本明細書に記載のシリコーン網目構造は、組成物の粘度および感触を調節するため、および本明細書に記載のシリコーン網目構造を提供するために、低から高剪断下でさらに処理することができる。これは、例えば、組成物を中から高剪断力に供することによって達成することができる。高剪断は、例えばＳｏｎｏｌａｔｏｒ装置、Ｇａｕｌｉｎホモジナイザまたはマイクロフリューダイザ装置を使用して適用することができる。任意にて、剪断前にシリコーン網目構造組成物に１以上の担体溶媒を添加してもよい。
【００８２】
具体的な実施態様において、本発明のパーソナルケア組成物は、典型的にはクリーム状の稠度を有する固体であり、ここでイオン変性シリコーンクロスポリマーは、流体をゲル化させて固体の特性を可逆的に流体に付与する手段として作用する。静止時に、イオン変性シリコーン網目構造ゲルは固体ゲル材料の特性を示す。本発明のイオン変性シリコーン網目構造ゲルは高い安定性および離水耐性を示し、すなわち、ゲルは、ゲルから流体が流れる傾向をほとんどまたは全く示さず、成分としてその中にイオン変性シリコーンクロスポリマーを含むパーソナルケア組成物の油相に高い安定性および離水耐性を付与する。高い安定性および離水耐性は、そのようなイオン変性シリコーンクロスポリマーゲルおよびイオン変性シリコーンクロスポリマーゲルを含むパーソナルケア組成物の油相の長期エージングを持続する。しかしながら、架橋シリコーン網目構造材料の流体成分の改善された感触特性を提供するため、パーソナルケア組成物に剪断力を与えることによって、例えば、組成物を指で擦ることによって、イオン変性シリコーンクロスポリマーゲルから溶媒を放出させることができる。
【００８３】
架橋イオン性シリコーン網目構造のための膨潤剤として機能することができる溶媒として、水（または非水性のヒドロキシル溶媒のような水等価物）、シロキサン、直鎖または環状、または親油性流体（油膨潤剤、油膨潤性）を使用することができる。本発明のパーソナルケア組成物の溶媒成分としての使用に好適な親油性流体は、本明細書に記載のものである。好ましい実施態様において、本発明の組成物の溶媒成分は、２５℃で約１，０００ｃＳｔ未満、好ましくは約５００ｃＳｔ未満、より好ましくは約２５０ｃＳｔ未満、最も好ましくは１００ｃＳｔ未満の粘度を示す。
【００８４】
１つの好ましい実施態様において、クロスポリマーは、様々な流体成分に不溶性であるが、溶媒によって膨潤することができるイオン変性シリコーンクロスポリマーである。イオン変性シリコーンクロスポリマーに存在する架橋の量は、溶媒中のクロスポリマーにより示される膨潤の程度に関して特徴づけることができる。
【００８５】
別の好ましい実施態様において、イオン変性シリコーンクロスポリマーの架橋構造は、デカメチルシクロペンタシロキサンのような、低分子量シリコーン流体によってクロスポリマーを、上述したように元の体積から膨張体積へと膨潤させるのに有効である。
【００８６】
本発明の架橋イオン性シリコーン網目構造は、調製されたものとして、またはパーソナルケアエマルションのようなパーソナルケア組成物中のシリコーンゲル成分として利用され得る。一般に知られているように、エマルションは、少なくとも２つの非相溶性相を含み、その一方は連続しており、他方は不連続である。本明細書の１つの実施形態において、非混和性相（非相溶性相）は、水性、非水性、および固体の微粒子からなる群から選択することができる。
【００８７】
さらに、エマルションは、粘度または固さに幅がある液体であり得る。さらに、エマルションの粒子サイズはそれらをマイクロエマルションにならしめることができ、十分に小さい場合、マイクロエマルションは透明であり得る。さらに、エマルションのエマルションを調製することも可能であり、これらは一般に多相エマルションとして知られている。これらのエマルションは、１）不連続相が水を含み、連続相が本発明の架橋イオン性シリコーン網目構造（またはそのゲル）を含む水性エマルション；２）不連続相が本発明のイオン変性シリコーンクロスポリマー（またはそのゲル）を含み、連続相が水を含む水性エマルション；３）不連続相が非水性のヒドロキシル溶媒を含み、連続相が本発明のイオン変性シリコーンクロスポリマー（またはそのゲル）を含む非水性エマルション；および４）連続相が非水性のヒドロキシル有機溶媒を含み、不連続相が本発明のイオン変性シリコーンクロスポリマー（またはそのゲル）を含む非水性エマルションである。
【００８８】
本明細書における１つの実施態様において、イオン変性シリコーンクロスポリマーは、粒状添加剤と適合性がある。別のより具体的な実施態様において、粒状添加剤は、無機微粒子、ポリマーラテックス、および顔料から選択される。
【００８９】
本明細書で使用される用語「非水性ヒドロキシル有機化合物」または「非水性ヒドロキシル溶媒」は、室温、例えば約２５℃、約１気圧で液体のアルコール、グリコール、多価アルコールおよびポリマーグリコールおよびそれらの混合物によって例示されるヒドロキシル含有有機化合物を意味し、そして同一の成分として用語「溶媒」と互換的に使用される。非水性有機ヒドロキシル溶媒は、室温、例えば約２５℃、約１気圧で液体であるアルコール、グリコール、多価アルコールおよびポリマーグリコールならびにそれらの混合物を含むヒドロキシル含有有機化合物からなる群から選択される。好ましくは、非水性多価有機溶媒は、エチレングリコール、エタノール、プロピルアルコール、イソプロピルアルコール、プロピレングリコール、ジプロピレングリコール、トリプロピレングリコール、ブチレングリコール、イソブチレングリコール、メチルプロパンジオール、グリセリン、ソルビトール、ポリエチレングリコール、ポリプロピレングリコールモノアルキルエーテル、ポリオキシアルキレンコポリマーおよびそれらの混合物からなる群から選択される。
【００９０】
シリコーンのみの相、シリコーン相を含む無水混合物、シリコーン相を含む含水混合物、油中水型エマルション、水中油型エマルション、または２つの非水性エマルションのいずれか、またはその変形物かどうかにかかわらず、所望の形態が得られると、得られる材料は、通常、良好な感触特性および揮発性シロキサンの高い吸収を有する高粘度クリームである。それは、ヘアケア、スキンケアなどのためのパーソナルケア配合物（例えば、パーソナルケア組成物の油相中）に配合することができる。本明細書における１つの実施態様において、架橋イオン性シリコーン網目構造は、化粧品活性物質に結び付いてゆっくりと放出することができる。
【００９１】
１つの実施態様において、パーソナルケア配合物は、消臭剤、制汗剤、制汗剤／消臭剤、シェービング製品、スキンローション、保湿剤、化粧液、浴用製品、クレンジング製品、シャンプー、コンディショナー、ムース、スタイリングジェル、ヘアスプレー、毛髪染料、ヘアカラー製品、ヘアブリーチ、ウェーブ製品、ヘアストレートナーなどのヘアケア製品、マニキュア液、マニキュア液除去剤、爪クリームおよびローション、キューティクル軟化剤などのマニキュア製品、サンスクリーン、昆虫忌避剤および老化防止製品のような防護クリーム、リップスティック、ファンデーション、顔用パウダー、アイライナー、アイシャドウ、頬紅、メイクアップ化粧品、マスカラなどのカラー化粧品、および従来からシリコーン成分が添加されている他のパーソナルケア配合物、ならびに皮膚に適用される医薬組成物の局所適用のための薬物送達システムからなる群から選択されるパーソナルケアアプリケーションであってもよい。
【００９２】
より具体的な実施態様において、本発明のパーソナルケア組成物は、１つ以上のパーソナルケア成分をさらに含む。適切なパーソナルケア成分としては、例えば、軟化剤、保湿剤、湿潤剤、真珠光沢顔料、例えば、オキシ塩化ビスマスおよび二酸化チタン被覆雲母を含む顔料、着色料、香料、殺生物剤、防腐剤、抗酸化剤、抗真菌剤、制汗剤、剥離剤、ホルモン、酵素、医薬化合物、ビタミン、塩、電解質、アルコール、ポリオール、紫外線吸収剤、植物抽出物、界面活性剤、シリコーン油、有機油、ワックス、フィルム形成剤、増粘剤、例えばヒュームドシリカまたは水和シリカ、粒状充填剤、例えば、タルク、カオリン、デンプン、加工デンプン、雲母、ナイロン、粘土、例えばベントナイトおよび有機改質粘土が挙げられる。
【００９３】
適切なパーソナルケア組成物は、例えば、上記の成分の１つ以上をイオン変性シリコーンクロスポリマー（またはそのゲル）と混合することなどの、当該技術分野で公知の方法で組み合わせることによって製造される。
【００９４】
適切なパーソナルケア組成物は、単一相の形態であってもよく、または水中油型、油中水型および無水型エマルションを含むエマルションの形態であってもよく、ここでシリコーン相は、不連続相または連続相のいずれかであってもよく、ならびに、例えば上述したような、油中水中油型エマルションおよび水中油中水型エマルションなどの多相エマルションであってもよい。
【００９５】
１つの有用な実施態様において、制汗組成物は、本発明のイオン変性シリコーンクロスポリマー組成物および１以上の活性制汗剤を含む。適切な制汗剤には、例えば、米国食品医薬品局（ＦＤＡ）の１９９３年１０月１０日、店頭販売の人用制汗剤製品モノグラフに記載されているカテゴリーＩの活性制汗剤成分、例えば、アルミニウムハライド、アルミニウムヒドロキシハライド、例えば、アルミニウムクロロハイドレート、ならびにジルコニルオキシハライドおよびジルコニルヒドロキシハライドとのそれらの複合体または混合物、例えば、アルミニウム− ジルコニウムクロロハイドレート、アルミニウムジルコニウムグリシン複合体、例えば、アルミニウムジルコニウムテトラクロロヒドレックスグリシンである。
【００９６】
別の有用な実施態様において、スキンケア組成物は、イオン変性シリコーンクロスポリマーと、例えばシリコンオイルまたは有機オイルなどのビヒクルとを含む。スキンケア組成物は、任意にて、軟化剤、例えば、トリグリセリドエステル、ワックスエステル、脂肪酸または多価アルコールエステルのアルキルまたはアルケニルエステル、およびスキンケア組成物に従来から使用されている１以上の公知成分、例えば、顔料、ビタミン、例えばビタミンＡ、ビタミンＣおよびビタミンＥ、サンスクリーンまたはサンブロック化合物、例えば二酸化チタン、酸化亜鉛、オキシベンゾン、桂皮酸オクチルメトキシ、ブチルメトキシジベンゾイルエタン、ｐ−アミノ安息香酸、およびオクチルジメチル−ｐ−アミノ安息香酸をさらに含んでもよい。
【００９７】
別の有用な実施態様において、例えば、リップスティック、メイクアップ化粧品またはマスカラ組成物のようなカラー化粧品組成物は、架橋イオン性シリコーン網目構造、および、顔料、水溶性染料または脂溶性染料のような着色剤を含む。
【００９８】
別の有用な実施態様において、本発明のパーソナルケア組成物は、香料物質と共に使用される。これらの香料物質は、香料化合物、カプセル化香料化合物、または純化合物またはカプセル化された香料放出化合物であってもよい。
【００９９】
イオン変性シリコーンクロスポリマーの調製方法
上述したように、本明細書では、パーソナルケア組成物の油相にイオン変性架橋シリコーン網目構造ゲルを添加することを含む、油相を含むパーソナルケア組成物の調製方法が提供され、ここでイオン変性シリコーン網目構造ゲルは、
（ｉ）少なくとも２つのＳｉ−Ｈ残基を有するシリコーンヒドリド、
（ｉｉ）２以上の不飽和ラジカルを有する少なくとも１つのオレフィン化合物（シリコーンまたは非シリコーン）、
（ｉｉｉ）有効量の貴金属触媒、および、
（ｉｖ）任意にて、架橋シリコーン網目構造を膨潤させる溶媒、
を反応させること、ここで少なくとも（ｉ）、（ｉｉ）、または（ｉｖ）は本明細書に記載の一般式（Ｉ）のイオン変性シリコーンから選択されるものであり、
Ｍ１ａＭ２ｂＭ３ｃＤ１ｄＤ２ｅＤ３ｆＴ１ｇＴ２ｈＴ３ｉＱｊ      （Ｉ）
ならびに
イオン変性架橋シリコーン網目構造ゲルをもたらすため、少なくとも溶媒（ｉｖ）を使用してイオン変性架橋シリコーン網目構造を剪断すること、により製造される。
【０１００】
本明細書における１つの実施態様において、イオン変性架橋シリコーン網目構造の量は、本明細書にて上述した成分の反応により形成されるイオン変性架橋シリコーン網目構造を含むパーソナルケア組成物の総重量に基づいている。１つの非限定的な実施態様において、この量は、約１重量部から約９９重量部、より具体的には約５重量部から５０重量部、より具体的には約１０重量部から約４０重量部である。そのような量は、パーソナルケア組成物の油相中のイオン変性架橋シリコーン網目構造ゲルの量として使用することができる。
【０１０１】
パーソナルケア組成物およびアプリケーションの油相に使用するためのイオン変性シリコーンクロスポリマーゲル、例えば、本明細書に記載の方法により製造されるゲルは、ゲルを製造するために使用されるイオン変性シリコーンクロスポリマーにおいてポリエーテル置換基部分がないようなものでありえることが本明細書において理解されよう。
【０１０２】
１つの実施態様において、本明細書に記載の方法において用いられるヒドリド官能性シリコーン（ｉ）およびオレフィン（ｉｉ）の量は、オレフィン（ｉｉ）に存在する不飽和部分のモル量に対してモル当量のシリコンヒドリド部分をもたらす任意の量で存在することができる。１つの非限定的な実施態様において、ヒドリド官能性シリコーン（ｉ）に存在するヒドリドシリコーンのモル量が、オレフィン（ｉｉ）に存在する不飽和部分のモル量を超える、またはその逆に、オレフィン（ｉｉ）に存在する不飽和部分のモル量が、ヒドリド官能性シリコーン（ｉ）に存在するシリコンヒドリド部分のモル量を超える。より具体的な実施態様において、本明細書に記載の方法において用いられるヒドリド官能性シリコーン（ｉ）の量は、シリコーン（ｉ）におけるシリコンヒドリド部分対オレフィン（ｉｉ）における不飽和部分のモル比の１：１００から約１００：１、より具体的には約１：１０から約１０：１をもたらす任意の当量でありえる。
【０１０３】
本明細書における１つの実施態様において、本明細書に記載の方法および組成物に使用することができる溶媒（ｉｖ）の量は、約０重量パーセントから約９９．９重量パーセント、より具体的には約０重量パーセントから約９９重量パーセント、最も具体的には約０重量パーセントから約９５重量パーセントであり、上記重量パーセントは、パーソナルアプリケーションのためのイオン変性シリコーンクロスポリマー組成物の総重量に基づくものである。本明細書における１つの実施態様において、上記範囲の下端点は、０．１重量パーセント、０．５重量パーセント、１重量パーセント、５重量パーセント、および１０重量パーセントのいずれか１つであり得る。
【０１０４】
本明細書における１つの具体的な実施態様において、本明細書に記載の方法の反応ステップおよび剪断ステップは、約０℃から約２００℃、より具体的には約１０℃から約１５０℃、最も具体的には約２０℃から約１２０℃の温度、および、約０．１ａｔｍから約１０ａｔｍ、より具体的には約０．５ａｔｍから約５ａｔｍ、最も具体的には約０．９ａｔｍから約２ａｔｍの圧力にて行うことができる（１ａｔｍ＝ １０１３２５Ｐａ）。
【０１０５】
本明細書における１つの具体的な実施態様において、本明細書に記載の方法のステップ（ｂ）およびそれらのステップは、約５分から約４８時間、より具体的には約２０分から約３６時間、最も具体的には約１時間から約１２時間の期間にて行うことができる。
【０１０６】
１つの実施態様において、パーソナルケア組成物の油相において使用するためのイオン変性シリコーンクロスポリマーゲルを調製する方法は、さらに非限定的な例のメルカプチル化合物などの、ヒドロシリル化阻害剤の使用を含むことができる。１つの実施態様において、阻害剤はパーソナルケア組成物のためのイオン変性シリコーンクロスポリマーゲルを調製する方法の剪断ステップの間に使用することができる。ヒドロシリル化阻害剤の非限定的な例は、米国特許第３，４４５，４２０号、同第４，２５６，８７０号、同第４，４６５，８１８号、同第４，５６２，０９６号および同第５，６２９，３８７号に記載されており、これらの開示は参照により本明細書に組み込まれる。適切なヒドロシリル化阻害剤を選択することは、当該技術分野の技術の範囲内である。
【０１０７】
本明細書で定義されるそれぞれのＲ値、下付き文字および他の変数は、これらの変数が本明細書に記載された組成物の実施態様と同様に、本明細書の方法の実施態様において同じ定義を有することができ、また逆も同様であり、さらにこれらの変数の値は本明細書に記載の様々な異なる実施態様において同じ定義を有することができ、また本明細書に記載の任意の実施態様にわたって互換的に使用されうることが本明細書において理解されよう。
【０１０８】
本明細書における１つの実施態様において、ヒドリド官能性シリコーン（ｉ）とオレフィン（ｉｉ）との反応は、一般的なヒドロシリル化条件下にて行うことができ、当該条件は、有効量の金属触媒（ｉｉｉ）の使用、例えば、本明細書に記載の量における本明細書に記載の触媒、例えば白金触媒、および本明細書に記載の溶媒（ｉｖ）の存在下、ならびに本明細書に記載および／または当業者に知られている条件などを含むことができる。
【０１０９】
本明細書に記載の１つの実施態様において、オレフィン（ｉｉ）のアセチレン類似体は反応して類似の生成物を形成することに留意されたい。このように、本明細書にて使用されるように、語句「非シリコーンオレフィンおよび一般構造（Ｖ）のオルガノ変性シリコーンオレフィンから選択されるオレフィン化合物」は、アセチレン系不飽和分子も含むことが意図されている。語句「アセチレン系不飽和分子」は、１以上の内部、ペンダント、末端の炭素−炭素三重結合、すなわち、−Ｃ≡Ｃ−結合を有する分子を意味している。
【０１１０】
イオン性シリコンヒドリド（ｉ）およびオレフィン性（ｉｉ）官能基は、参照によりその内容が本明細書に組み込まれる米国特許第８，６９７，８２９号に記載されているような、当技術分野で公知の様々な技術によって製造することができる。
【０１１１】
非イオン性シリコーンオレフィン（ｉｉ）は、当技術分野で公知の様々な技術によって製造することができる。それらは、典型的には、酸または塩基によって触媒される適切なモノマーの平衡反応によって調製される。
【０１１２】
溶媒（ｉｖ）が一般式（ＶＩ）である場合、その内容が参照により本明細書に組み込まれる日本国特許第６，２４７，８２７号および日本国特許第６，２４７，８３５号に記載されているような、当技術分野で公知の様々な技術によって製造することができる。
【実施例】
【０１１３】
下記の実施例は本発明を例示するものであって、限定するものではない。貯蔵弾性率は、３５０μｍ、２５℃の温度、１Ｈｚの周波数、および１％の歪みで測定した。
【０１１４】
実施例１
Ｃ−３０アルファオレフィン（Chevron Phillips Company製）０．２１重量部、０．０６２ｍｍｏｌ／ｇのビニルおよび０．３２８ｍｍｏｌ／ｇのスルホネートを有するビニルエンドキャップ化ポリジメチル− ｃｏ − メチル−２−メチルプロピルフェニルスルホネートシロキサン４８．７８重量部、ならびにデカメチルペンタシクロシロキサン１５０重量部をＲｏｓｓミキサーに入れた。混合物はＣ−３０アルファオレフィンが完全に溶解するまで、攪拌し、そして８０℃まで加熱された。次に混合物を３５℃に冷却し、１．０２重量部の平均組成式：（ＣＨ３）３ＳｉＯ（（ＣＨ３）２ＳｉＯ）２０（（ＣＨ３）ＨＳｉＯ）１０Ｓｉ（ＣＨ３）３により表されるシラン性水素流体（silanic hydrogen fluid）、および０．１０重量部の２％白金金属含有Ｋａｒｓｔｅｄｔ触媒がそこに添加され、そして均一な混合物が得られるまで攪拌した。次いで、混合物を３５℃で１５分間撹拌して、固体架橋材料をもたらすヒドロシリル化を促進し、混合はさらに４５分続けられた。温度を８０℃に上げ、完全な架橋／ヒドロシリル化を確実にするために固体材料を２時間混合した。架橋材料の固体ポリマー含量は２４−２６％であることが判明した。架橋材料の貯蔵弾性率Ｇ’は４４００Ｐａであった。
【０１１５】
上記の２５％の個体を含有する架橋材料２０重量部を、デカメチルペンタシクロシロキサン８０重量部と、Ｓｉｌｖｅｒｓｏｎミキサーにて５０００ｒｐｍで５分間混合した。得られた材料をさらに５０００ｒｐｍで５分間の混合サイクルに４回供した。次いで、膨潤した材料をマイクロフリューダイザに３回通して、約５％の固体粘度６，６００ｃｐｓを含む滑らかで絹のようなゲルを得た。架橋材料の貯蔵弾性率Ｇ’は８０Ｐａであった。
【０１１６】
実施例２
実施例１に記載の２５％の固体を含有する架橋材料３５重量部を、デカメチルペンタシクロシロキサン６５重量部と、Ｓｉｌｖｅｒｓｏｎミキサーにて５０００ｒｐｍで５分間混合した。得られた材料をさらに５０００ｒｐｍで５分間の混合サイクルに４回供した。次いで、膨潤した材料をマイクロフリューダイザに３回通して、約８．５％の固体粘度３０，０００ｃｐｓを含む滑らかで絹のようなクッション性のゲルを得た。架橋材料の貯蔵弾性率Ｇ’は１４００Ｐａであった。
【０１１７】
実施例３
Ｃ−３０アルファオレフィン（Chevron Phillips Company製）０．１１重量部、０．０６２ｍｍｏｌ／ｇのビニルおよび０．３２８ｍｍｏｌ／ｇのスルホネートを有するビニルエンドキャップ化ポリジメチル−ｃｏ−メチル−２−メチルプロピルフェニルスルホネートシロキサン２４．４０重量部、ならびにデカメチルペンタシクロシロキサン７４．５重量部をＲｏｓｓミキサーに入れた。Ｃ−３０アルファオレフィンが完全に溶解するまで、混合物を撹拌し、そして８０℃に加熱した。続いて、混合物を３５℃まで冷却し、Momentive Performance Materials製のヒドリド０．９３％を有するＭＨＱ−９レジンヒドリド（resin hydride、樹脂水素化物）０．２４重量部、および２％白金金属含有Ｋａｒｓｔｅｄｔ触媒０．０５重量部を添加し、均一な混合物が得られるまで撹拌した。次いで、混合物を３５℃で１５分間撹拌して、固体架橋材料をもたらすヒドロシリル化を促進し、混合をさらに４５分間続けた。温度を８０℃に上げ、完全な架橋／ヒドロシリル化を確実にするために固体材料を２時間混合した。架橋材料の固体ポリマー含量は２４−２６％であることが判明した。
【０１１８】
実施例４
Ｃ−３０アルファオレフィン（Chevron Phillips Company製）０．２１重量部、０．０６２ｍｍｏｌ／ｇのビニルおよび０．３２８ｍｍｏｌ／ｇのスルホネートを有するビニルエンドキャップ化ポリジメチル− ｃｏ − メチル−２−メチルプロピルフェニルスルホネートシロキサン４８．７８重量部、MomentivePerformance Materials製の５ｃｐｓのポリジメチルシロキサン１５０重量部をＲｏｓｓミキサーに入れた。Ｃ−３０アルファオレフィンが完全に溶解するまで、混合物を撹拌し、そして８０℃に加熱した。次いで、混合物を３５℃に冷却し、平均組成式：（ＣＨ３）３ＳｉＯ（（ＣＨ３）２ＳｉＯ）２０（（ＣＨ３）ＨＳｉＯ）１０Ｓｉ（ＣＨ３）３で表されるシラン性水素流体１．０２重量部と、２％白金金属含有Ｋａｒｓｔｅｄｔ触媒０．１０重量部とを添加し、均一な混合物が得られるまで攪拌した。次いで、混合物を３５℃で１５分間撹拌して、固体架橋材料をもたらすヒドロシリル化を促進し、混合をさらに４５分間続けた。温度を８０℃に上げ、完全な架橋／ヒドロシリル化を確実にするために固体材料を２時間混合した。架橋材料の固体ポリマー含量は２４−２６％であることが判明した。
【０１１９】
実施例５
実施例４の架橋材料９０重量部を、Momentive Performance Materials製の５ｃｐｓのポリジメチルシロキサン１１０重量部と、Ｓｉｌｖｅｒｓｏｎミキサーにて５０００ｒｐｍで５分間混合した。得られた材料をさらに５０００ｒｐｍで５分間の混合サイクルに４回供した。次いで、膨潤した材料をマイクロフリューダイザに３回通して、１１．２５％の固体を含む滑らかで絹のようなクッション性のゲルを得た。
【０１２０】
実施例６
実施例４の架橋材料９０重量部を、Ｓｉｌｓｏｆｔ０３４（Momentive Performance Materials製）１１０重量部と、Ｓｉｌｖｅｒｓｏｎミキサーにて５０００ｒｐｍで５分間混合した。得られた材料をさらに５０００ｒｐｍで５分間の混合サイクルに４回供した。次いで、膨潤した材料をマイクロフリューダイザに３回通して、１１．２５％の固体を含む滑らかで絹のようなクッション性のゲルを得た。
【０１２１】
実施例７
Ｃ−３０アルファオレフィン（Chevron Phillips Company製）０．２１重量部、０．０６２ｍｍｏｌ／ｇのビニルおよび０．３２８ｍｍｏｌ／ｇのスルホネートを有するビニルエンドキャップ化ポリジメチル− ｃｏ − メチル−２−メチルプロピルフェニルスルホネートシロキサン４８．７８重量部、ならびにＳｉｌｓｏｆｔ ０３４の１５０重量部をＲｏｓｓミキサーに入れた。Ｃ−３０アルファオレフィンが完全に溶解するまで、混合物を撹拌しそして８０℃に加熱した。次いで、混合物を３５℃に冷却し、平均組成式：（ＣＨ３）３ＳｉＯ（（ＣＨ３）２ＳｉＯ）２０（（ＣＨ３）ＨＳｉＯ）１０Ｓｉ（ＣＨ３）３で表されるシラン性水素流体１．０２重量部、および２％白金金属含有Ｋａｒｓｔｅｄｔ触媒０．１０重量部を添加し、均一な混合物が得られるまで攪拌した。次いで、混合物を３５℃で１５分間撹拌して、固体架橋材料をもたらすヒドロシリル化を促進し、混合をさらに４５分間続けた。温度を８０℃に上げ、完全な架橋／ヒドロシリル化を確実にするために固体材料を２時間混合した。架橋材料の固体ポリマー含量は２４−２６％であることが判明した。
【０１２２】
実施例８
実施例７の架橋材料９０重量部を、Ｓｉｌｓｏｆｔ０３４（Momentive Performance Materials製）１１０重量部と、Ｓｉｌｖｅｒｓｏｎミキサーにて５０００ｒｐｍで５分間混合した。得られた材料をさらに５０００ｒｐｍで５分間の混合サイクルに４回供した。次いで、膨潤した材料をマイクロフリューダイザに３回通して、約１１．２５％の固体を含有する滑らかで絹のようなゲルを得た。
【０１２３】
実施例９
９０重量部の実施例７の架橋材料を、Momentive Performance Materials製の５ｃｐｓのポリジメチルシロキサン１１０重量部と、Ｓｉｌｖｅｒｓｏｎミキサーにて５０００ｒｐｍで５分間混合した。得られた材料をさらに５０００ｒｐｍで５分間の混合サイクルに４回供した。次いで、膨潤した材料をマイクロフリューダイザに３回通して、約１１．２５％の固体を含有する滑らかで絹のようなゲルを得た。
【０１２４】
実施例１０
三口１００ｍＬフラスコに、平均組成式（ＣＨ３）３ＳｉＯ（（ＣＨ３）２ＳｉＯ）２０（（ＣＨ３）ＨＳｉＯ）１０Ｓｉ（ＣＨ３）３で表されるシラン性水素流体１０．０重量部、１０−ウンデセン酸トリメチルシリルエステル（ＵＤＡ−Ｅ）０．７４重量部、および１０ｐｐｍのＫａｒｓｔｅｄｔ触媒を充填した。得られた混合物の温度を９０℃にし、反応混合物（２時間）から採取したアリコートの１ＨＮＭＲが１０−ウンデセン酸トリメチルシリルエステルのビニルプロトンピークの完全な消失を示すまで撹拌を続けた。反応の完了後、生成物は一般式（ＣＨ３）３ＳｉＯ（（ＣＨ３）２ＳｉＯ）２０（（ＣＨ３）ＨＳｉＯ）９．３（（ＣＨ３）ＵＤＡ−ＥＳｉＯ）０．７Ｓｉ（ＣＨ３）３で示され、室温で保管された。
【０１２５】
Ｃ−３０アルファオレフィン（Chevron Phillips Company製）０．２１重量部、MomentivePerformance Materials製の０．３ｍｍｏｌ／ｇのビニルを有するビニルエンドキャプポリジメチルシロキサン２．３８重量部、Momentive Performance Materials製の０．０５ｍｍｏｌ／ｇのビニルを有するビニルエンドキャップ化ポリジメチルシロキサン４６．４０重量部、およびMomentive Performance Materials製の５ｃｐｓのポリジメチルシロキサン１５０重量部を、Ｒｏｓｓミキサーに入れた。Ｃ−３０アルファオレフィンが完全に溶解するまで、混合物を撹拌しそして８０℃に加熱した。次いで、混合物を３５℃に冷却し、平均組成式：（ＣＨ３）３ＳｉＯ（（ＣＨ３）２ＳｉＯ）２０（（ＣＨ３）ＨＳｉＯ）１０Ｓｉ（ＣＨ３）３で表されるシラン性水素流体０．９２重量部、平均組成式（ＣＨ３）３ＳｉＯ（（ＣＨ３）２ＳｉＯ）２０（（ＣＨ３）ＨＳｉＯ）９．３（（ＣＨ３）ＵＤＡ−ＥＳｉＯ）０．７Ｓｉ（ＣＨ３）３で表される変性シラン性水素流体０．１２重量部、および２％白金金属を含むＫａｒｓｔｅｄｔ触媒０．２０重量部をこれに添加し、均一な混合物が得られるまで攪拌した。次いで、混合物を３５℃で１５分間撹拌して、固体架橋材料をもたらすヒドロシリル化を促進し、混合をさらに４５分間続けた。温度を８０℃に上げ、完全な架橋／ヒドロシリル化を確実にするために固体材料を２時間混合した。その後、０．２重量部の水を添加し、混合をさらに２時間続けた。架橋材料の固体ポリマー含量は２４−２６％であることが判明した。架橋材料の貯蔵弾性率Ｇ’は５８００Ｐａであった。
【０１２６】
実施例１１
実施例１０の架橋材料２０重量部を、Momentive Performance Materials製の５ｃｐｓのポリジメチルシロキサン８０重量部と、Ｓｉｌｖｅｒｓｏｎミキサーにて５０００ｒｐｍで５分間混合した。得られた材料をさらに５０００ｒｐｍで５分間の混合サイクルに４回供した。次いで、膨潤した材料をマイクロフリューダイザに３回通して、約５％の固体を含有する滑らかで絹のようなゲルを得た。
【０１２７】
実施例１２
Ｃ−３０アルファオレフィン（Chevron Phillips Company製）０．１１重量部、MomentivePerformance Materials製の０．３ｍｍｏｌ／ｇのビニルを有するビニルエンドキャップ化ポリジメチルシロキサン１．１９重量部、Momentive Performance Materials製の０．０５ｍｍｏｌ／ｇのビニルを有するビニルエンドキャップ化ポリジメチルシロキサン２３．２０重量部、およびMomentive Performance Materials製の５ｃｐｓのポリジメチルシロキサン７５重量部を、Ｒｏｓｓミキサーに入れた。Ｃ−３０アルファオレフィンが完全に溶解するまで、混合物を撹拌しそして８０℃に加熱した。次いで、混合物を３５℃に冷却し、平均組成式（ＣＨ３）３ＳｉＯ（（ＣＨ３）２ＳｉＯ）２０（（ＣＨ３）ＨＳｉＯ）９．３（（ＣＨ３）ＵＤＡ−ＥＳｉＯ）０．７Ｓｉ（ＣＨ３）３で表されるシラン性水素流体０．５１重量部、および２％白金金属を含むＫａｒｓｔｅｄｔ触媒０．０５重量部をそこに添加し、均一な混合物が得られるまで攪拌した。次いで、混合物を３５℃で１５分間撹拌して、固体架橋材料をもたらすヒドロシリル化を促進し、混合をさらに４５分間続けた。温度を８０℃に上げ、完全な架橋／ヒドロシリル化を確実にするために固体材料を２時間混合した。その後、０．２重量部の水を添加し、混合をさらに２時間続けた。架橋材料の固体ポリマー含量は２４−２６％であることが判明した。架橋材料の貯蔵弾性率Ｇ’は２６０Ｐａであった。
【０１２８】
実施例１３
三口１００ｍＬフラスコに、平均組成式（ＣＨ３）３ＳｉＯ（（ＣＨ３）２ＳｉＯ）２０（（ＣＨ３）ＨＳｉＯ）１０Ｓｉ（ＣＨ３）３で表されるシラン性水素流体３０．０重量部、および２滴の２％白金金属含有Ｋａｒｓｔｅｄｔ触媒を充填した。得られた混合物の温度を９０℃に上げて、そして滴下漏斗に入れた１７．０重量部の１０−ウンデセン酸トリメチルシリルエステル（ＵＤＡ−Ｅ）を上記混合物に滴加した。反応混合物（３時間）から採取したアリコートの１ＨＮＭＲが１０−ウンデセン酸トリメチルシリルエステルのビニルプロトンピークの完全な消失を示すまで攪拌を続けた。反応終了後、一般式（ＣＨ３）３ＳｉＯ（（ＣＨ３）２ＳｉＯ）２０（（ＣＨ３）ＨＳｉＯ）５（（ＣＨ３）ＵＤＡ−ＥＳｉＯ）５Ｓｉ（ＣＨ３）３で示される生成物を室温にて保管した。
【０１２９】
Ｃ−３０アルファオレフィン（Chevron Phillips Company製）０．２１重量部、MomentivePerformance Materials製の０．３ｍｍｏｌ／ｇのビニルを有するビニルエンドキャップ化ポリジメチルシロキサン２．３０重量部、Momentive Performance Materials製の０．０５ｍｍｏｌ／ｇのビニルを有するビニルエンドキャップ化ポリジメチルシロキサン４４．５０重量部、およびMomentive Performance Materials製の５ｃｐｓのポリジメチルシロキサン１５０重量部を、Ｒｏｓｓミキサーに入れた。Ｃ−３０アルファオレフィンが完全に溶解するまで、混合物を撹拌しそして８０℃に加熱した。次いで、混合物を３５℃に冷却し、平均組成式：（ＣＨ３）３ＳｉＯ（（ＣＨ３）２ＳｉＯ）２０（（ＣＨ３）ＨＳｉＯ）５（（ＣＨ３）ＵＤＡ−ＥＳｉＯ）５Ｓｉ（ＣＨ３）３で表される変性シラン性水素流体３．０重量部、および２％白金金属を含有するＫａｒｓｔｅｄｔ触媒０．２０重量部を添加し、均一な混合物が得られるまで攪拌した。次いで、混合物を３５℃で１５分間撹拌して、固体架橋材料をもたらすヒドロシリル化を促進し、混合をさらに４５分間続けた。温度を８０℃に上げ、完全な架橋／ヒドロシリル化を確実にするために固体材料を２時間混合した。その後、０．４重量部の水を添加し、混合をさらに２時間続けた。架橋材料の固体ポリマー含量は２４−２６％であることが判明した。架橋材料の貯蔵弾性率Ｇ’は２８０Ｐａであった。
【０１３０】
実施例１４
Ｃ−３０アルファオレフィン（Chevron Phillips Company製）０．２１重量部、MomentivePerformance Materials製の０．３ｍｍｏｌ／ｇのビニルを有するビニルエンドキャップ化ポリジメチルシロキサン２．３０重量部、Momentive Performance Materials製の０．０５ｍｍｏｌ／ｇのビニルを有するビニルエンドキャップ化ポリジメチルシロキサン４４．５０重量部、およびMomentive Performance Materials製の５ｃｐｓのポリジメチルシロキサン１５０重量部をＲｏｓｓミキサーに入れた。Ｃ−３０アルファオレフィンが完全に溶解するまで、混合物を撹拌しそして８０℃に加熱した。次いで、混合物を３５℃に冷却し、平均組成式：（ＣＨ３）３ＳｉＯ（（ＣＨ３）２ＳｉＯ）２０（（ＣＨ３）ＨＳｉＯ）１０Ｓｉ（ＣＨ３）３で表されるシラン性水素流体１．９１重量部、１０−ウンデセン酸トリメチルシリルエステル（ＵＤＡ−Ｅ）１．０８重量部、および２％白金金属を含むＫａｒｓｔｅｄｔ触媒０．１０重量部をそれに加え、均一な混合物が得られるまで攪拌した。次いで、混合物を３５℃で１５分間撹拌して、固体架橋材料をもたらすヒドロシリル化を促進し、混合をさらに４５分間続けた。温度を８０℃に上げ、完全な架橋／ヒドロシリル化を確実にするために固体材料を２時間混合した。その後、０．４重量部の水を添加し、混合をさらに２時間続けた。架橋材料の固体ポリマー含量は２４−２６％であることが判明した。架橋材料の貯蔵弾性率Ｇ’は５９００Ｐａであった。
【０１３１】
実施例１５
Momentive Performance Materials製の０．３ｍｍｏｌ／ｇのビニルを有するビニルエンドキャップ化ポリジメチルシロキサン２．４０重量部、Momentive Performance Materials製の０．０５ｍｍｏｌ／ｇのビニルを有するのビニルエンドキャップ化ポリジメチルシロキサン４６．４０重量部、およびMomentive Performance Materials製の５ｃｐｓのポリジメチルシロキサン１５０重量部を、Ｒｏｓｓミキサーに入れた。混合物を攪拌し、３５℃に加熱した。次いで、平均組成式：（ＣＨ３）３ＳｉＯ（（ＣＨ３）２ＳｉＯ）２０（（ＣＨ３）ＨＳｉＯ）１０Ｓｉ（ＣＨ３）３で表されるシラン性水素流体０．９８重量部、１０−ウンデセン酸トリメチルシリルエステル（ＵＤＡ−Ｅ）０．３５重量部、および２％白金金属を含むＫａｒｓｔｅｄｔ触媒０．１０重量部を添加し、均一な混合物が得られるまで攪拌した。次いで、混合物を３５℃で１５分間撹拌して、固体架橋材料をもたらすヒドロシリル化を促進し、混合をさらに４５分間続けた。温度を８０℃に上げ、完全な架橋／ヒドロシリル化を確実にするために固体材料を２時間混合した。その後、０．４重量部の水を添加し、混合をさらに２時間続けた。架橋材料の固体ポリマー含量は２４−２６％であることが判明した。架橋材料の貯蔵弾性率Ｇ’は３３００Ｐａであった。
【０１３２】
実施例１６
Ｃ−３０アルファオレフィン（Chevron Phillips Company製）０．２１重量部、０．０６２ｍｍｏｌ／ｇのビニルおよび０．３２８ｍｍｏｌ／ｇのスルホネートを有するビニルエンドキャップ化ポリジメチル− ｃｏ − メチル−２−メチルプロピルフェニルスルホネートシロキサン４６．９０重量部、ならびにMomentivePerformance Materials製の５ｃｐｓのポリジメチルシロキサン１５０重量部をＲｏｓｓミキサーに入れた。Ｃ−３０アルファオレフィンが完全に溶解するまで、混合物を撹拌しそして８０℃に加熱した。次いで、混合物を３５℃に冷却し、平均組成式：（ＣＨ３）３ＳｉＯ（（ＣＨ３）２ＳｉＯ）２０（（ＣＨ３）ＨＳｉＯ）５（（ＣＨ３）ＵＤＡ−ＥＳｉＯ）５Ｓｉ（ＣＨ３）３で表される変性シラン性水素流体３．０重量部、および２％白金金属を含むＫａｒｓｔｅｄｔ触媒０．１０重量部をそれに添加し、均一な混合物が得られるまで攪拌した。次いで、混合物を３５℃で１５分間撹拌して、固体架橋材料をもたらすヒドロシリル化を促進し、混合をさらに４５分間続けた。温度を８０℃に上げ、完全な架橋／ヒドロシリル化を確実にするために固体材料を２時間混合した。その後、０．４重量部の水を添加し、混合をさらに２時間続けて高粘性物質を得た。架橋材料の固体ポリマー含量は２４−２６％であることが判明した。架橋材料の貯蔵弾性率Ｇ’は３．５Ｐａであった。
【０１３３】
実施例１７
Ｃ−３０アルファオレフィン（Chevron Phillips Company製）０．１１重量部、０．０６２ｍｍｏｌ／ｇのビニルおよび０．３２８ｍｍｏｌ／ｇのスルホネートを有するビニルエンドキャップ化ポリジメチル− ｃｏ−メチル−２−メチルプロピルフェニルスルホネートシロキサン２４．４０重量部、ならびにMomentivePerformance Materials製の５ｃｐｓのポリジメチルシロキサン７５重量部をＲｏｓｓミキサーに入れた。Ｃ−３０アルファオレフィンが完全に溶解するまで、混合物を撹拌しそして８０℃に加熱した。その後、混合物を３５℃まで冷却し、アルファトコフェロール２．０重量部、平均組成式：（ＣＨ３）３ＳｉＯ（（ＣＨ３）２ＳｉＯ）２０（（ＣＨ３）ＨＳｉＯ）１０Ｓｉ（ＣＨ３）３で表されるシラン性水素流体０．５１重量部、２％白金金属含有Ｋａｒｓｔｅｄｔ触媒０．１０重量部をそれに加え、均一な混合物が得られるまで撹拌した。次いで、混合物を３５℃で１５分間撹拌して、固体架橋材料をもたらすヒドロシリル化を促進し、混合をさらに４５分間続けた。温度を５５℃に上げ、完全な架橋／ヒドロシリル化を確実にするために固体材料を２時間混合した。架橋材料の固体ポリマー含量は２４−２６％であることが判明した。架橋材料の貯蔵弾性率Ｇ’は２５００Ｐａであった。
【０１３４】
実施例１８
Ｃ−３０アルファオレフィン（Chevron Phillips Company製）０．０７７重量部、およびデカメチルペンタシクロシロキサン１８７．８重量部をＲｏｓｓミキサーに入れた。Ｃ−３０アルファオレフィンが完全に溶解するまで、混合物を撹拌しそして８０℃に加熱した。その後、混合物を３５℃まで冷却し、Momentive Performance Materials製の６５，０００ｃｓｔ粘度ビス − ビニルポリジメチルシロキサン３６．７６重量部、Momentive Performance Materials製の１０，０００ｃｓｔ粘度ビス−ビニルポリジメチルシロキサン２４．５１重量部、平均組成式：（ＣＨ３）３ＳｉＯ（（ＣＨ３）２ＳｉＯ）２０（（ＣＨ３）ＨＳｉＯ）１０Ｓｉ（ＣＨ３）３で表されるシラン性水素流体０．７５重量部、および２％白金金属含有Ｋａｒｓｔｅｄｔ触媒０．１３重量部をそれに添加し、均一な混合物が得られるまで攪拌した。次いで、混合物を３５℃で１５分間撹拌して、固体架橋材料をもたらすヒドロシリル化を促進し、混合をさらに４５分間続けた。温度を８０℃に上げ、完全な架橋／ヒドロシリル化を確実にするために固体材料を２時間混合した。架橋材料の固体ポリマー含量は２４−２６％であることが判明した。
【０１３５】
２５％の固体を含有する上記架橋材料２０重量部を、デカメチルペンタシクロシロキサン８０．０重量部、ならびに０．０６２ｍｍｏｌ／ｇのビニルおよび０．３２８ｍｍｏｌ／ｇのスルホネートを有するビニルエンドキャップ化ポリジメチル− ｃｏ − メチル−２−メチルプロピルフェニルスルホネートシロキサン３０．０重量部と、Ｓｉｌｖｅｒｓｏｎミキサーにて５，０００ｒｐｍで５分間混合した。得られた材料をさらに５０００ｒｐｍで５分間の混合サイクルに４回供した。次いで、膨潤した材料をマイクロフリューダイザに３回通して粘性材料を得た。
【０１３６】
実施例１９
Ｃ−３０アルファオレフィン（Chevron Phillips Company製）０．２１重量部、０．０６２ｍｍｏｌ／ｇのビニルおよび０．３２８ｍｍｏｌ／ｇのスルホネートを有するビニルエンドキャップ化ポリジメチル− ｃｏ−メチル−２−メチルプロピルフェニルスルホネートシロキサン４８．７８重量部、ならびにMomentivePerformance Materials製の５ｃｐｓのポリジメチルシロキサン１５０重量部をＲｏｓｓミキサーに入れた。Ｃ−３０アルファオレフィンが完全に溶解するまで、混合物を撹拌しそして８０℃に加熱した。その後、混合物を３５℃まで冷却し、窒化ホウ素２５．０重量部、平均組成式：（ＣＨ３）３ＳｉＯ（（ＣＨ３）２ＳｉＯ）２０（（ＣＨ３）ＨＳｉＯ）１０Ｓｉ（ＣＨ３）３で表されるシラン性水素流体１．０２重量部、および２％白金金属含有Ｋａｒｓｔｅｄｔ触媒０．１０重量部をそこに添加し、均一な混合物が得られるまで攪拌した。次いで、混合物を３５℃で１５分間撹拌して、固体架橋材料をもたらすヒドロシリル化を促進し、混合をさらに４５分間続けた。温度を８０℃に上げ、固体物質を２時間混合して光沢のある白色の固体物質を得た。架橋材料の貯蔵弾性率Ｇ’は４６００Ｐａであった。
【０１３７】
実施例２０
Ｃ−３０アルファオレフィン（Chevron Phillips Company製）０．２１重量部、０．０６２ｍｍｏｌ／ｇのビニルおよび０．３２８ｍｍｏｌ／ｇのスルホネートを有するビニルエンドキャップ化ポリジメチル− ｃｏ−メチル−２−メチルプロピルフェニルスルホネートシロキサン４８．７８重量部、ならびにMomentivePerformance Materials製のＳｉｌｓｏｆｔ ０３４の１５０重量部をＲｏｓｓミキサーに入れた。Ｃ−３０アルファオレフィンが完全に溶解するまで、混合物を撹拌しそして８０℃に加熱した。その後、混合物を３５℃まで冷却し、窒化ホウ素２５．０重量部、平均組成式：（ＣＨ３）３ＳｉＯ（（ＣＨ３）２ＳｉＯ）２０（（ＣＨ３）ＨＳｉＯ）１０Ｓｉ（ＣＨ３）３で表されるシラン性水素流体１．０２重量部、および２％白金金属含有Ｋａｒｓｔｅｄｔ触媒０．１０重量部をそこに添加し、均一な混合物が得られるまで攪拌した。次いで、混合物を３５℃で１５分間撹拌して、固体架橋材料をもたらすヒドロシリル化を促進し、混合をさらに４５分間続けた。温度を８０℃に上げ、固体物質を２時間混合して光沢のある白色の固体物質を得た。架橋材料の貯蔵弾性率Ｇ’は３２００Ｐａであった。
【０１３８】
比較例１
Momentive Performance Materials製の６５０００ｃｓｔ粘度ビス − ビニルポリジメチルシロキサン３７．５重量部、Momentive Performance Materials製の１０，０００ｃｓｔ粘度ビス − ビニルポリジメチルシロキサン２５．０重量部、Momentive Performance Materials製の０．９３％ヒドリドを有するＭＱレジンヒドリド０．３５重量部、２％白金金属含有Ｋａｒｓｔｅｄｔ触媒０．１３重量部、ならびにデカメチルペンタシクロシロキサン１８７．２重量部を、Ｒｏｓｓミキサーに入れた。混合物を３５℃で１５分間撹拌して、固体架橋材料をもたらすヒドロシリル化を促進し、混合をさらに４５分間続けた。混合物を撹拌し、完全な架橋／ヒドロシリル化を確実にするために２時間８０℃に加熱した。架橋材料の固体ポリマー含量は２４−２６％であることが判明した。架橋材料の貯蔵弾性率Ｇ’は１３００Ｐａであった。
【０１３９】
２５％の固体を含有する上記架橋材料２０重量部を、デカメチルペンタシクロシロキサン８０重量部と、Ｓｉｌｖｅｒｓｏｎミキサーにて５０００ｒｐｍで５分間混合した。得られた材料をさらに５０００ｒｐｍで５分間の混合サイクルに４回供した。次いで、膨潤した材料をマイクロフリューダイザに３回通して約５％の固体を含むゲルを得た。
【０１４０】
比較例２
Ｃ−３０アルファオレフィン（Chevron Phillips Company製）０．０７７重量部、およびデカメチルペンタシクロシロキサン１８７．８重量部をＲｏｓｓミキサーに入れた。Ｃ−３０アルファオレフィンが完全に溶解するまで、混合物を撹拌しそして８０℃に加熱した。その後、混合物を３５℃まで冷却し、Momentive Performance Materials製の６５，０００ｃｓｔ粘度ビス − ビニルポリジメチルシロキサン３６．７６重量部、Momentive Performance Materials製の１０，０００ｃｓｔ粘度ビス−ビニルポリジメチルシロキサン２４．５１重量部、平均組成式：（ＣＨ３）３ＳｉＯ（（ＣＨ３）２ＳｉＯ）２０（（ＣＨ３）ＨＳｉＯ）１０Ｓｉ（ＣＨ３）３で表されるシラン性水素流体０．７５重量部、および２％白金金属含有Ｋａｒｓｔｅｄｔ触媒０．１３重量部をそこに添加し、均一な混合物が得られるまで攪拌した。次いで、混合物を３５℃で１５分間撹拌して、固体架橋材料をもたらすヒドロシリル化を促進し、混合をさらに４５分間続けた。温度を８０℃に上げ、完全な架橋／ヒドロシリル化を確実にするために固体材料を２時間混合した。架橋材料の固体ポリマー含量は２４−２６％であることが判明した。
【０１４１】
２５％の固体を含有する上記架橋材料２０重量部を、デカメチルペンタシクロシロキサン８０重量部と、Ｓｉｌｖｅｒｓｏｎミキサーにて５，０００ｒｐｍで５分間混合した。得られた材料をさらに５０００ｒｐｍで５分間の混合サイクルに４回供した。次いで、膨潤した材料をマイクロフリューダイザに３回通して、約５％の固体粘度５，０００ｃｐｓを含むゲルを得た。架橋材料の貯蔵弾性率Ｇ’は５０Ｐａであった。
【０１４２】
適合性試験
実施例１および比較例２のクロスポリマーゲルにおける適合性試験は、これらゲルを、水、グリセリン、ミリスチン酸イソプロピル、極性有機油、ＴｉＯ２、窒化ホウ素、ナノクレイなどの様々なパーソナルケア成分と１：１の割合で混合することにより行われた。光学的に不透明な材料（ＴｉＯ２、ＢＮおよびナノクレイ）の粒子サイズは、はるかに小さく、粒子は比較例２よりも実施例１の混合物にて良く分散していることを図１は明確に示している。
0006751395.tif 000004
下記の図１は、実施例１および比較例２のゲルと、二酸化チタン、窒化ホウ素およびナノクレイとの混合の顕微鏡画像を示す。
【０１４３】
化粧配合物
0006751395.tif 000005
【０１４４】
手順
ｉ．  ＳＦ１２０２およびＳｉｌｓｏｆｔ０３４中にＳＲ １０００を溶解する
ｉｉ．  上記混合物をゲル１に添加し、６００ｒｐｍで５分間混合する
ｉｉｉ．  ＴｉＯ２を添加し、全ての材料を６００ｒｐｍで１０分間、または均一になるまで混合する
ｉｖ．  上記材料をＦｌａｃｋ−Ｔｅｋにて１０分間混合する
下記の図２は、実施例１および比較例２のゲルから調製したサンムースを前腕の内側に適用した写真を示す。図２から明らかなように、実施例１のゲルから調製されたサンムースは、比較例２のサンムースよりも白色化が少ない。
【０１４５】
0006751395.tif 000006
0006751395.tif 000007
【０１４６】
手順
ｉ．  部分Ａ；Ｓｉｌｓｏｆｔ ０３４とＳＲ１０００を主容器で前混合する；部分Ａの残り成分を加える
ｉｉ．  攪拌下で部分Ａを７５℃に加熱する
ｉｉｉ．  部分Ｂ：別の容器において、所定量の水にＣａｒｂｏｐｏｌＵ２１を加え、分散後、よく湿らせてよく混合する：グリセリンを加えよく混合する
ｉｖ．  攪拌下で部分Ｂを７５℃に加熱する
ｖ．  ７５℃、高速攪拌にて部分Ｂを部分Ａに加え、５分間よく攪拌する
ｖｉ．  部分Ｃを部分ＡＢに加え、５分間よく混合する
ｖｉｉ．  攪拌下でバッチを５０℃まで冷却する
ｖｉｉｉ．  別の容器において、部分Ｄを前混合し、それを部分ＡＢＣに加え、そしてよく混合する
ｉｘ．  部分Ｅ成分を所定の順序により加え、各添加の後によく混合する
ｘ．  バッチを５から８分間混合し、工程を終了する
【０１４７】
0006751395.tif 000008
0006751395.tif 000009
【０１４８】
手順
ｉ．  相Ａの全ての成分を混合し、均一化する
ｉｉ．  相Ｂの全ての成分を混合する
ｉｉｉ．  よく混合しながら相Ｂを相Ａにゆっくりと加える
下記の図３は、実施例１および比較例２のゲルから製造されたリキッドファンデーションにおける顔料分散および色の違いを示す写真である。実施例１のゲルから製造されたリキッドファンデーションは、比較例２から製造されたリキッドファンデーションよりも広がりがあり、また、比較例２よりも実施例１の配合物中に顔料が良好に分散していることが図３より明らかである。
【０１４９】
上記の実施例は、全てのイオン性シリコーンベースの組成物が、親水性および親油性成分との適合性、顔料分散および感覚に関して、従来の非イオン性シリコーンベースの組成物よりも顕著な改善を示したことを明らかに示している。
【０１５０】
本発明は特定の実施形態を参照して説明されているが、本発明の範囲から逸脱することなく、様々な変更がなされ得、その均等物が要素の代わりに用いられ得ることは、当業者に理解されるであろう。さらに、本発明の本質的な範囲から逸脱することなく、特定の状況または材料を本発明の教示に適合させるために、多くの改変を行うことができる。したがって、本発明は、本発明を実施するために考えられる最良の形態として開示された特定の実施形態に限定されるものではなく、添付の特許請求の範囲内に入るすべての実施形態を含むことが意図されている。
【図１】
0006751395.tif 000010
【図２】
0006751395.tif 000011
【図３】
0006751395.tif 000012